(57)【要約】      （修正有）【課題】有機ＥＬ表示装置に用いた場合に、太陽光反射による表示不良を抑制し、良好な輝度で表示を行うことができ、屋内および太陽光の下における白色表示の色みの変化を小さいものとすることが可能な有機ＥＬ表示装置用カラーフィルタを提供する。【解決手段】発光層を含む有機ＥＬ素子を有し、発光層からの白色光を発光光源とする有機ＥＬ表示装置に用いられる有機ＥＬ表示装置用カラーフィルタであって、ＣＩＥ１９３１−ＸＹＺ表色系のｘｙ色度図における、白色部を透過した白色光の透過色度を（ｘ，ｙ）＝（ｘ１，ｙ１）とし、白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とする。【選択図】図１
2014048610.tif 000002
【特許請求の範囲】
【請求項１】
発光層を含む有機エレクトロルミネッセンス素子を有し、前記発光層からの白色光を発光光源とする有機エレクトロルミネッセンス表示装置に用いられる有機エレクトロルミネッセンス表示装置用カラーフィルタであって、
透明基材と、
前記透明基材上にパターン状に設けられパターン状の着色層を有する着色部と、
前記透明基材上にパターン状に設けられた白色部とを有し、
前記透明基材上の前記白色部には着色材を含有する樹脂から構成される光吸収層が形成されており、
前記白色部の平均透過率が５０％〜９８％の範囲内であり、
ＣＩＥ１９３１−ＸＹＺ表色系のｘｙ色度図における、前記白色部を透過した前記白色光の透過色度を（ｘ，ｙ）＝（ｘ１，ｙ１）とし、前記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とする有機エレクトロルミネッセンス表示装置用カラーフィルタ。
【請求項２】
ＣＩＥ１９３１−ＸＹＺ表色系のｘｙ色度図における、前記白色部を透過した前記白色光の透過色度を（ｘ，ｙ）＝（ｘ１，ｙ１）とし、前記着色部の透過色度による白色点の色度を（ｘ，ｙ）＝（ｘ３，ｙ３）とした場合に、ｘの変化量（Δｘ’＝｜ｘ３−ｘ１｜）およびｙの変化量（Δｙ’＝｜ｙ３−ｙ１｜）が０．０３０以下であることを特徴とする請求項１に記載の有機エレクトロルミネッセンス表示装置用カラーフィルタ。
【請求項３】
ＣＩＥ１９３１−ＸＹＺ表色系のｘｙ色度図における、前記白色部の太陽光の反射色度を（ｘ，ｙ）＝（ｘ２，ｙ２）とし、前記着色部の太陽光の反射色度による白色点の色度を（ｘ，ｙ）＝（ｘ４，ｙ４）とした場合に、ｘの変化量（Δｘ”＝｜ｘ４−ｘ２｜）およびｙの変化量（Δｙ”＝｜ｙ４−ｙ２｜）が０．０４０以下であることを特徴とする請求項１または請求項２に記載の有機エレクトロルミネッセンス表示装置用カラーフィルタ。
【請求項４】
有機エレクトロルミネッセンス表示装置用カラーフィルタと、対向基材と、前記有機エレクトロルミネッセンス表示装置用カラーフィルタおよび前記対向基材の間に形成され、発光層を含む有機エレクトロルミネッセンス素子とを有し、前記発光層からの白色光を発光光源とする有機エレクトロルミネッセンス表示装置であって、
前記有機エレクトロルミネッセンス表示装置用カラーフィルタが、
透明基材と、
前記透明基材上にパターン状に設けられパターン状の着色層を有する着色部と、
前記透明基材上にパターン状に設けられた白色部とを有し、
前記透明基材上の前記白色部には着色材を含有する樹脂から構成される光吸収層が形成されており、
前記白色部の平均透過率が５０％〜９８％の範囲内であり、
ＣＩＥ１９３１−ＸＹＺ表色系のｘｙ色度図における、前記白色部を透過した前記白色光の透過色度を（ｘ，ｙ）＝（ｘ１，ｙ１）とし、前記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とする有機エレクトロルミネッセンス表示装置。
【請求項５】
発光層を含む有機エレクトロルミネッセンス素子を有し、前記発光層からの白色光を発光光源とする有機エレクトロルミネッセンス表示装置に用いられ、透明基材と、前記透明基材上にパターン状に設けられパターン状の着色層を有する着色部と、前記透明基材上にパターン状に設けられた白色部とを有し、前記透明基材上の白色部には着色材を含有する樹脂から構成される光吸収層が形成されている有機エレクトロルミネッセンス表示装置用カラーフィルタの設計方法であって、
前記白色部の平均透過率が５０％〜９８％の範囲内となり、ＣＩＥ１９３１−ＸＹＺ表色系のｘｙ色度図における、前記白色部を透過した前記白色光の透過色度を（ｘ，ｙ）＝（ｘ１，ｙ１）とし、前記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、前記光吸収層を調整する光吸収層調整工程を有することを特徴とする有機エレクトロルミネッセンス表示装置用カラーフィルタの設計方法。
【請求項６】
発光層を含む有機エレクトロルミネッセンス素子を有し、前記発光層からの白色光を発光光源とする有機エレクトロルミネッセンス表示装置に用いられ、透明基材と、前記透明基材上にパターン状に設けられパターン状の着色層を有する着色部と、前記透明基材上にパターン状に設けられた白色部とを有し、前記透明基材上の白色部には着色材を含有する樹脂から構成される光吸収層が形成されている有機エレクトロルミネッセンス表示装置用カラーフィルタの製造方法であって、
前記白色部の平均透過率が５０％〜９８％の範囲内となり、ＣＩＥ１９３１−ＸＹＺ表色系のｘｙ色度図における、前記白色部を透過した前記白色光の透過色度を（ｘ，ｙ）＝（ｘ１，ｙ１）とし、前記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、前記光吸収層を調整する光吸収層調整工程を備える設計工程と、
前記設計工程により調整された光吸収層を前記透明基材上の前記白色部に形成する光吸収層形成工程と、
を有することを特徴とする有機エレクトロルミネッセンス表示装置用カラーフィルタの製造方法。
【発明の詳細な説明】
【技術分野】
【０００１】
本発明は、有機エレクトロルミネッセンス表示装置に用いた場合に、太陽光反射による表示不良を抑制し、良好な輝度での表示を行うことができ、屋内および太陽光の下における白表示の色みの変化を小さくすることができる有機エレクトロルミネッセンス表示装置用カラーフィルタ、これを用いた有機エレクトロルミネッセンス表示装置、上記有機エレクトロルミネッセンス表示装置用カラーフィルタの設計方法、および上記有機エレクトロルミネッセンス表示装置用カラーフィルタの製造方法に関する。
【背景技術】
【０００２】
有機エレクトロルミネッセンス（以下、有機ＥＬと略す。）表示装置は、自己発色により視認性が高いこと、液晶表示装置と異なり全固体ディスプレイであるため耐衝撃性に優れていること、応答速度が速いこと、温度変化による影響が少ないこと、および視野角が大きいことなどの利点が注目されている。
【０００３】
有機ＥＬ表示装置は、陽極、発光層を含む有機ＥＬ層、および陰極の順に積層された積層構造を基本とする有機ＥＬ素子を有するものである。また、有機ＥＬ表示装置は、有機ＥＬ素子の発光層からの光の色によりカラー表示を行うことができるものであるが、より良好な発色のカラー表示を行うために、発光層と着色層を有するカラーフィルタとを組み合わせたものも広く採用されている。
このような有機ＥＬ表示装置においては、有機ＥＬ表示素子を駆動することにより表示を行うため、輝度の高い表示をより低い消費電力で行うことが求められている。
【０００４】
そこで近年では、赤色、緑色、および青色の３色の副画素に白色副画素を加えた４色の副画素を有する画素部を備えた有機ＥＬ表示装置が提案されている（例えば、特許文献１）。また、上述の有機ＥＬ表示装置においては、カラーフィルタとして、透明基材と、透明基材上に上記３色の副画素に対応するパターン状に設けられ、パターン状の着色層を有する着色部と、白色副画素に対応するパターン状に設けられ、白色光をそのまま透過させる透明層を有する白色部とを有するものを用いることが提案されている。
【０００５】
ところで、有機ＥＬ表示装置における有機ＥＬ素子の陽極または陰極の一方は、通常、金属電極からなっている。そのため、有機ＥＬ表示装置においては、太陽光の下で使用した場合に、太陽光が有機ＥＬ素子の金属電極によって反射されることに起因してコントラストが低下する等の表示不良が生じるという問題がある。
【０００６】
上述した問題に対しては、例えば有機ＥＬ表示装置の観察者側に円偏光板を設けることにより、太陽光反射を防止する技術が提案されている。
しかしながら、円偏光板を用いた場合は、上述した太陽光反射による表示不良については抑制できるものの、有機ＥＬ表示装置の有機ＥＬ素子から発光される白色光の透過が円偏光板により妨げられ、円偏光板を用いない場合の輝度に比べて５０％以下の輝度しか得ることができないという問題がある。
【先行技術文献】
【特許文献】
【０００７】
【特許文献１】特開２００７−５１６５６４号公報
【発明の概要】
【発明が解決しようとする課題】
【０００８】
上記実情に鑑みて、本発明者らが鋭意研究を行った結果、上述した太陽光反射による表示不良は、有機ＥＬ表示装置の白色副画素における太陽光反射が主な原因であることを知見した。そこで、本発明者らは、カラーフィルタの白色部に、あえて太陽光を吸収することが可能な光吸収層を形成することで、有機ＥＬ表示装置において、上述した太陽光反射による表示不良を抑制しつつ、良好な輝度での表示を実現させることを試みた。また、本発明者らは、このような試みを行う中で、光吸収層を透過させることにより強度が減衰された太陽光の反射光の色合いが認識されやすくなることから、有機ＥＬ表示装置を屋内で用いた場合と、太陽光の下で用いた場合とで、白色表示の色合いが変化することを知見した。本発明は上記知見に基づきなされたものである。
【０００９】
本発明は、有機ＥＬ表示装置に用いた場合に、太陽光反射による表示不良を抑制しつつ、良好な輝度で表示を行うことができ、屋内および太陽光の下で使用した場合に白色表示の色合いの変化を小さいものとすることが可能な有機ＥＬ表示装置用カラーフィルタ、これを用いた有機ＥＬ表示装置、これを設計するための有機ＥＬ表示装置用カラーフィルタの設計方法、およびこれを製造するための有機ＥＬ表示装置用カラーフィルタの製造方法を提供することを主目的とする。
【課題を解決するための手段】
【００１０】
本発明は、上記課題を解決するために、発光層を含む有機ＥＬ素子を有し、上記発光層からの白色光を発光光源とする有機ＥＬ表示装置に用いられる有機ＥＬ表示装置用カラーフィルタであって、透明基材と、上記透明基材上にパターン状に設けられパターン状の着色層を有する着色部と、上記透明基材上にパターン状に設けられた白色部とを有し、上記透明基材上の上記白色部には着色材を含有する樹脂から構成される光吸収層が形成されており、上記白色部の平均透過率が５０％〜９８％の範囲内であり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とする有機ＥＬ表示装置用カラーフィルタを提供する。
【００１１】
本発明によれば、上記白色部に光吸収層が形成されていることにより、上記白色部が上述した光特性を示すことから、本発明のカラーフィルタを有機ＥＬ表示装置に用いた場合に、上述した太陽光反射による表示不良を抑制しつつ、良好な輝度での表示を行うことが可能となる。また、上記白色部に光吸収層が形成されていることにより、上記白色部が上述した色特性を示すことから、上記有機ＥＬ表示装置を屋内で使用した場合と太陽光の下で使用した場合に、白色表示の色合いの変化が少ないものとすることができる。
【００１２】
上記発明においては、ＣＩＥ１９３１−ＸＹＺ表色系のｘｙ色度図における、上記白色部を透過した上記白色光の透過色度を（ｘ，ｙ）＝（ｘ１，ｙ１）とし、上記着色部の透過色度による白色点の色度を（ｘ，ｙ）＝（ｘ３，ｙ３）とした場合に、ｘの変化量（Δｘ’＝｜ｘ３−ｘ１｜）およびｙの変化量（Δｙ’＝｜ｙ３−ｙ１｜）が０．０３０以下であることが好ましい。着色部における白色表示と白色部における白色表示との色合いの差についても小さくすることができるため、色ムラを低減してより良好な表示を行うことが可能となる。
【００１３】
上記発明においては、ＣＩＥ１９３１−ＸＹＺ表色系のｘｙ色度図における、上記白色部の太陽光の反射色度を（ｘ，ｙ）＝（ｘ２，ｙ２）とし、上記着色部の太陽光の反射色度による白色点の色度を（ｘ，ｙ）＝（ｘ４，ｙ４）とした場合に、ｘの変化量（Δｘ”＝｜ｘ４−ｘ２｜）およびｙの変化量（Δｙ”＝｜ｙ４−ｙ２｜）が０．０４０以下であることが好ましい。着色部における白色表示と白色部における白色表示との色合いの差についても小さくすることができるため、色ムラを低減して、太陽光の下でより良好な表示を行うことが可能となる。
【００１４】
本発明は、有機ＥＬ表示装置用カラーフィルタと、対向基材と、上記有機ＥＬ表示装置用カラーフィルタおよび上記対向基材の間に形成され、発光層を含む有機ＥＬ素子とを有し、上記発光層からの白色光を発光光源とする有機ＥＬ表示装置であって、上記有機ＥＬ表示装置用カラーフィルタが、透明基材と、上記透明基材上にパターン状に設けられパターン状の着色層を有する着色部と、上記透明基材上にパターン状に設けられた白色部とを有し、上記透明基材上の上記白色部には着色材を含有する樹脂から構成される光吸収層が形成されており、上記白色部の平均透過率が５０％〜９８％の範囲内であり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とする有機ＥＬ表示装置を提供する。
【００１５】
本発明によれば、上記有機ＥＬ表示装置用カラーフィルタを有することにより、太陽光反射による表示不良を抑制しつつ、良好な輝度で表示を行うことができ、屋内および太陽光の下で用いた場合に、白色表示の色合いの変化の少ない有機ＥＬ表示装置とすることができる。
【００１６】
本発明は、発光層を含む有機ＥＬ素子を有し、上記発光層からの白色光を発光光源とする有機ＥＬ表示装置に用いられ、透明基材と、上記透明基材上にパターン状に設けられパターン状の着色層を有する着色部と、上記透明基材上にパターン状に設けられた白色部とを有し、上記透明基材上の白色部には着色材を含有する樹脂から構成される光吸収層が形成されている有機ＥＬ表示装置用カラーフィルタの設計方法であって、上記白色部の平均透過率が５０％〜９８％の範囲内となり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、上記光吸収層を調整する光吸収層調整工程を有することを特徴とする有機ＥＬ表示装置用カラーフィルタの設計方法を提供する。
【００１７】
本発明によれば、上記光吸収層調整工程を有することにより、有機ＥＬ表示装置に用いた場合に、太陽光反射による表示不良の発生を抑制しつつ、良好な輝度で表示を行うことができ、屋内および太陽光の下における白色表示の色合いの変化の少ない有機ＥＬ表示装置用カラーフィルタを設計することが可能となる。
【００１８】
本発明は、発光層を含む有機ＥＬ素子を有し、上記発光層からの白色光を発光光源とする有機ＥＬ表示装置に用いられ、透明基材と、上記透明基材上にパターン状に設けられパターン状の着色層を有する着色部と、上記透明基材上にパターン状に設けられた白色部とを有し、上記透明基材上の白色部には着色材を含有する樹脂から構成される光吸収層が形成されている有機ＥＬ表示装置用カラーフィルタの製造方法であって、上記白色部の平均透過率が５０％〜９８％の範囲内となり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、上記光吸収層を調整する光吸収層調整工程を備える設計工程と、上記設計工程により調整された光吸収層を上記透明基材上の上記白色部に形成する光吸収層形成工程と、を有することを特徴とする有機ＥＬ表示装置用カラーフィルタの製造方法を提供する。
【００１９】
本発明によれば、上記設計工程を有することにより、有機ＥＬ表示装置に用いた場合に、太陽光反射による表示不良の発生を抑制しつつ、良好な輝度で表示を行うことができ、屋内および太陽光の下における白色表示の色合いの変化の少ない有機ＥＬ表示装置用カラーフィルタを製造することができる。
【発明の効果】
【００２０】
本発明の有機ＥＬ表示装置用カラーフィルタは、有機ＥＬ表示装置に用いた場合に、太陽光反射による表示不良の発生を抑制しつつ、良好な輝度で表示を行うことができ、屋内および太陽光の下で使用した場合に白色表示の色合いの変化を小さいものとすることが可能となるといった作用効果を奏する。
【図面の簡単な説明】
【００２１】
【図１】本発明の有機ＥＬ表示装置用カラーフィルタの一例を示す概略断面図である。
【図２】本発明の有機ＥＬ表示装置用カラーフィルタの他の例を示す概略断面図である。
【図３】本発明の有機ＥＬ表示装置の一例を示す概略断面図である。
【図４】本発明の有機ＥＬ表示装置の他の例を示す概略断面図である。
【図５】本発明の有機ＥＬ表示装置用カラーフィルタを用いた有機ＥＬ表示装置の表示方法を説明する説明図である。
【図６】本発明の有機ＥＬ表示装置用カラーフィルタの設計方法の一例を示す工程図である。
【図７】本発明のカラーフィルタの製造方法の一例を示す工程図である。
【図８】実施例において測定される光について説明する説明図である。
【図９】従来の有機ＥＬ表示装置用カラーフィルタを用いた有機ＥＬ表示装置の表示方法を説明する説明図である。
【図１０】従来の有機ＥＬ表示装置用カラーフィルタを用いた有機ＥＬ表示装置の表示方法を説明する説明図である。
【発明を実施するための形態】
【００２２】
本発明は、有機ＥＬ表示装置用カラーフィルタ（以下、単にカラーフィルタと称して説明する場合がある。）、有機ＥＬ表示装置、有機ＥＬ表示装置用カラーフィルタの設計方法、および有機ＥＬ表示装置用カラーフィルタの製造方法に関する。
【００２３】
ここで、本発明における白色光とは、有機ＥＬ素子の発光層から発光される白色光をいう。また、上記白色光は、単色の白色発光層から発光された白色光であってもよく、赤色発光層、緑色発光層、および青色発光層等の複数色の発光層からの発光を混色させることにより構成される白色光であってもよい。
また、上記白色光とは、ＣＩＥ１９３１−ＸＹＺ表色系のｘｙ色度図における色度（以下、単に色度と称する場合がある。）（ｘ，ｙ）が、０．２００≦ｘ≦０．４００、かつ０．２００≦ｙ≦０．４００である光をいう。具体的な白色光の色合いは、発光層を構成する材料の種類、およびその組成等により適宜決定することができるものである。また、Ｃ光源を白色発光層からの白色光として用いることができる場合がある。
なお、上記白色光の色度の測定方法としては、一般的な色度の測定方法と同様とすることができる。例えば輝度計SR-3 UL1（TOPCON製）等を用いて測定することができる。
【００２４】
また、本発明における太陽光の色度は、Ｄ６５光源の色度であり、具体的には、（ｘ，ｙ）＝（０．３１３、０．３２９）である。
なお、上記太陽光の色度の測定方法については、白色光の色度の測定方法と同様とすることができるので、ここでの説明は省略する。
【００２５】
以下、それぞれの発明について説明する。
【００２６】
Ａ．有機ＥＬ表示装置用カラーフィルタ
本発明の有機ＥＬ表示装置用カラーフィルタは、発光層を含む有機ＥＬ素子を有し、上記発光層からの白色光を発光光源とする有機ＥＬ表示装置に用いられる有機ＥＬ表示装置用カラーフィルタであって、透明基材と、上記透明基材上にパターン状に設けられパターン状の着色層を有する着色部と、上記透明基材上にパターン状に設けられた白色部とを有し、上記透明基材上の上記白色部には着色材を含有する樹脂から構成される光吸収層が形成されており、上記白色部の平均透過率が５０％〜９８％の範囲内であり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とするものである。
【００２７】
ここで、本発明における着色部および白色部とは、本発明のカラーフィルタを有機ＥＬ表示装置に用いた場合において、有機ＥＬ表示装置の画素部を構成する着色副画素、および白色副画素に対応するように配置される部分をいう。
【００２８】
また、本発明において白色部を透過した白色光（以下、透過光と称する場合がある。）とは、白色部における透明基材および光吸収層の積層部分を一方の面から他方の面へと１回透過した白色光をいう。
また、白色部の太陽光の反射色度とは、ＣＩＥ１９３１−ＸＹＺ表色系のｘｙ色度図における白色部を反射した太陽光の色度をいう。
また、本発明において白色部を反射した太陽光（以下、反射光と称する場合がある。）とは、白色部における透明基材および光吸収層の積層部分を一方の面から他方の面へと透過した後、金属等により反射されて再度上記積層部分を他方の面から、一方の面へと透過した、すなわち上記積層部分を２回透過した太陽光をいう。
【００２９】
また、以下の説明においては、着色部を発光層からの光が透過することにより得られる光を着色透過光と称し、着色部を反射した太陽光を着色反射光と称して説明する場合がある。
【００３０】
ここで、本発明のカラーフィルタについて図を用いて説明する。図１および図２は本発明のカラーフィルタの一例を示す概略断面図である。
図１および図２に例示するように、本発明のカラーフィルタ１０は、透明基材１と、透明基材１上にパターン状に設けられパターン状の着色層（図１においては、赤色着色層２Ｒ、緑色着色層２Ｇ、および青色着色層２Ｂ）を有する着色部１０Ｃ（図１では、赤色着色部１０Ｒ、緑色着色部１０Ｇ、および青色着色部１０Ｂ）と、透明基材１上にパターン状に設けられた白色部１０Ｗとを有し、透明基材１上の白色部１０Ｗには着色材を含有する樹脂から構成される光吸収層３が形成されているものである。
なお、図１においては光吸収層３が透明基材１上の白色部１０Ｗにパターン状に形成されている例について示しており、図２においては光吸収層３が白色部１０Ｗを含む透明基材１上全面に形成されている例について示している。また、図１に例示するように、本発明のカラーフィルタ１０は、各着色部１０Ｒ、１０Ｇ、１０Ｂおよび白色部１０Ｗを区画する遮光部４を有していてもよい。また、後述する図４に例示するように、着色層２Ｒ、２Ｇ、２Ｂおよび光吸収層３上に保護層５が形成されていてもよい。
また、本発明のカラーフィルタ１０は、白色部１０Ｗの白色光の平均透過率が５０％〜９８％の範囲内であり、ＣＩＥ１９３１−ＸＹＺ表色系のｘｙ色度図における、白色部１０Ｗを透過した白色光の透過色度（以下、白色部の透過光の色度と称して説明する場合がある。）を（ｘ，ｙ）＝（ｘ１，ｙ１）とし、白色部１０Ｗの太陽光の反射色度（以下、白色部の反射光の色度と称して説明する場合がある。）を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とするものである。
【００３１】
また、本発明のカラーフィルタは、発光層を含む有機ＥＬ素子を有し、発光層からの白色光を発光光源とする有機ＥＬ表示装置に用いられるものである。
このような有機ＥＬ表示装置について図を用いて説明する。図３は、本発明のカラーフィルタを用いた有機ＥＬ表示装置の一例を示す概略断面図である。また、図３は上記有機ＥＬ表示装置がトップエミッション型の有機ＥＬ表示装置である例について示している。図３に例示するように、このような有機ＥＬ表示装置１００は、カラーフィルタ１０と、対向基材２０と、対向基材２０の一方の表面上に形成され、かつ、カラーフィルタ１０および対向基材２０の間に配置された有機ＥＬ素子３０とを有する。また、有機ＥＬ素子３０は、対向基材２０上に形成された第１電極層３１ａと、第１電極層３１ａ上に形成され、発光層を含む有機ＥＬ層３２と、有機ＥＬ層３２上に形成された第２電極層３１ｂとを有するものである。また、この場合、第１電極層３１ａには金属電極が用いられ、第２電極層３１ｂには透明電極が用いられる。また本発明においては、通常、カラーフィルタ１０および対向基材２０の間であって、カラーフィルタ１０および対向基材２０の外周に、シール材４０が配置される。なお、カラーフィルタ１０については、図１で説明した内容と同様とすることができるので、ここでの説明は省略する。
また、図示はしないが有機ＥＬ表示装置がトップエミッション型の有機ＥＬ表示装置である場合は、カラーフィルタの光吸収層側とは反対側と、有機ＥＬ素子とが対向するように配置されていてもよい。
【００３２】
また、図４は本発明のカラーフィルタを用いた有機ＥＬ表示装置の他の例を示す概略断面図である。図４は上記有機ＥＬ表示装置がボトムエミッション型の有機ＥＬ表示装置である例について示している。この場合、有機ＥＬ表示装置１００は、カラーフィルタ１０と、対向基材２０と、カラーフィルタ１０の保護層５上に形成され、カラーフィルタ１０および対向基材２０の間に配置された有機ＥＬ素子３０とを有する。有機ＥＬ素子３０は、カラーフィルタ１０上に形成された第１電極層３１ａと、第１電極層３１ａ上に形成された有機ＥＬ層３２と、有機ＥＬ層３２上に形成された第２電極層３１ｂとを有するものである。またこの場合、第１電極層３１ａには透明電極が用いられ、第２電極３１ｂには金属電極が用いられる。
なお、図４において説明していない符号については、図１および図３で説明した符号と同様とすることができるので、ここでの説明は省略する。
【００３３】
本発明によれば、上記白色部に光吸収層が形成されていることにより、上記白色部が上述した光特性を示すことから、本発明のカラーフィルタを有機ＥＬ表示装置に用いた場合に、上述した太陽光反射による表示不良を抑制しつつ、良好な輝度での表示を行うことが可能となる。また、上記白色部に光吸収層が形成されていることにより、上記白色部が上述した色特性を示すことから、上記有機ＥＬ表示装置を屋内で使用した場合と太陽光の下で使用した場合に、白色表示の色合いの変化が少ないものとすることができる。
【００３４】
より具体的には、本発明によれば、上記白色部に光吸収層が形成されていることにより、本発明のカラーフィルタを有機ＥＬ表示装置に用いた場合に、有機ＥＬ表示装置の内部に入射した太陽光の一部を光吸収層に吸収させることができるため、反射光の強度を減衰させることができ、上記太陽光反射による表示不良の発生を抑制することができる。また、白色部の平均透過率が上記範囲内であることにより、光吸収層を有する場合も、有機ＥＬ表示装置の白色副画素において出射される白色光の輝度の低下を抑制することが可能となる。
また、本発明によれば、白色部のΔｘおよびΔｙが０．０２５以下であることにより、有機ＥＬ表示装置の白色副画素において観察される透過光および反射光の色合いの差を小さいものとすることができる。そのため、本発明のカラーフィルタを用いた有機ＥＬ表示装置を屋内で使用した場合と太陽光の下で使用した場合に、白色表示の色合いの変化の少ないものとすることができる。
【００３５】
ここで、本発明のカラーフィルタを有機ＥＬ表示装置に用いた場合の作用効果について、従来のカラーフィルタを有機ＥＬ表示装置に用いた場合と比較して説明する。
【００３６】
まず、従来のカラーフィルタを有機ＥＬ表示装置に用いた場合について説明する。
図９、図１０は、従来のカラーフィルタを用いた有機ＥＬ表示装置の表示方法の一例を説明する説明図である。なお、以下の説明においては、説明の容易のため、各副画素に対応する有機ＥＬ素子の発光層からの光が白色光である場合について説明する。
従来から、図９に例示する白色副画素を有する有機ＥＬ表示装置１００’においては、太陽光反射による表示不良が問題として挙げられている。本発明者らは、本発明を完成させるに際し、まず、上記表示不良は、有機ＥＬ表示装置１００’の白色副画素における太陽光反射が主な原因であることを知見した。
すなわち、有機ＥＬ表示装置１００’を太陽光の下で使用した場合、図９（ａ）に例示するように、太陽光Ｌｓは、観察者側に配置されたカラーフィルタ１０’の赤色着色部１０Ｒ、緑色着色部１０Ｇ、および青色着色部１０Ｂ等の着色部１０Ｃおよび白色部１０Ｗを透過して有機ＥＬ表示装置１００’の内部に入射する。また、上記太陽光Ｌｓは有機ＥＬ素子３０の第１電極層３１ａ（金属電極）により反射されて、再度、カラーフィルタ１０’の着色部１０Ｃ、および白色部１０Ｗを透過して有機ＥＬ表示装置１００’の外部に赤色反射光Ｌｒ（Ｒ）、緑色反射光Ｌｒ（Ｇ）、青色反射光Ｌｒ（Ｂ）等の着色反射光および反射光Ｌｒ’として出射する。
一方、図９（ｂ）に例示するように、白色光Ｌｗは、観察者側に配置されたカラーフィルタ１０’の上述した着色部１０Ｃおよび白色部１０Ｗを透過して有機ＥＬ表示装置１００’の外部に赤色透過光Ｌｔ（Ｒ）、緑色透過光Ｌｔ（Ｇ）、青色透過光Ｌｔ（Ｂ）および透過光Ｌｔ’として出射する。
ここで、図９に例示するように、従来の有機ＥＬ表示装置１００’においては、カラーフィルタ１０’として、パターン状の着色層（図９では赤色着色層２Ｒ、緑色着色層２Ｂ、および青色着色層２Ｂ）を有する着色部１０Ｃと、白色光Ｌｗをそのまま透過させる透明層６を有する白色部１０Ｗとを有するものが用いられている。また、上述した透明層６は一般に太陽光Ｌｓについてもそのまま透過させる性質を有するものである。そのため、有機ＥＬ表示装置１００’の白色副画素においては、有機ＥＬ表示装置１００’の内部へ入射した太陽光Ｌｓが、そのままの強度を保持して反射光Ｌｒ’として出射される。一方、有機ＥＬ表示装置１００’の着色副画素においては、有機ＥＬ表示装置に入射した太陽光Ｌｓは、上記着色層を２回透過する過程において一部の光が着色層に吸収されてから着色反射光として出射されるため、上述した白色副画素における反射光Ｌｒ’に比べて、非常に小さい強度の光となる。
そのため、太陽光の下で有機ＥＬ表示装置１００’を使用した場合は、白色副画素においては透過光Ｌｔ’と強度の強い反射光Ｌｒ’とが出射されるのに対し、着色副画素においては着色透過光と上記反射光Ｌｒ’に対して非常に小さい強度の着色反射光とが出射されることから、反射光および着色反射光の強度の違いにより、白色副画素における輝度が相対的に高く、他の着色副画素の輝度が相対的に低くなるため、コントラストが低下する等の問題が生じる。
【００３７】
また、上記問題に対しては、図１０に例示するように、円偏光板５０を有機ＥＬ表示装置１００”の観察者側に配置することが提案されている。ここで、円偏光板５０は、偏光フィルムと位相差フィルムとを積層させることにより形成されているものである。位相差フィルムは、位相差が光の波長の１／４になるよう制御されている。このような円偏光板５０を用いた場合、図１０（ａ）に例示するように、カラーフィルタ１０’に入射した太陽光Ｌｓは、はじめに偏光フィルムによって直線偏光となり、次に、位相差フィルムによって円偏光となる。その後、有機ＥＬ素子３０の第１電極層３１ａによって反射される際に円偏光状態が反転する。その後、反射された光が再び位相差フィルムを通過すると、この光は、カラーフィルタ１０’に入射した時に比べて９０度傾いた直線偏光となる。従って、この直線偏光は、再び偏光フィルムに到達する際に吸収される。よって、上述のような特性を有する円偏光板５０を設けることにより、有機ＥＬ表示装置１００”内に入射した太陽光Ｌｓを反射光または着色反射光としてほとんど外部に出射させないようにすることが可能となる。しかしながら円偏光板５０を設けた場合は、図１０（ｂ）に例示するように、有機ＥＬ素子３０の発光層３２から発光される白色光Ｌｗの強度も、円偏光板５０を通る前後で１／２に減衰されてしまうため、赤色透過光Ｌｔ（Ｒ）”、緑色透過光Ｌｔ（Ｇ）”、青色透過光Ｌｔ（Ｂ）”、および透過光Ｌｔ”の強度が大幅に減衰し、有機ＥＬ表示装置の輝度が低下してしまうという問題が生じる。
【００３８】
一方、本発明のカラーフィルタは、光吸収層を用いることにより、上述した円偏光板を用いない場合における問題点、および円偏光板を用いた場合の問題点を以下のように解消することができる。
図５は本発明のカラーフィルタを用いた有機ＥＬ表示装置の表示方法の一例を示す説明図である。
まず、反射光Ｌｒに対する作用について図５（ａ）を用いて説明する。ここで、本発明においては、光吸収層３は、着色材を含有する樹脂から構成されていることから、光を吸収する機能を有するものである。よって、本発明のカラーフィルタ１０を用いた有機ＥＬ表示装置１００において、白色部１０Ｗにおいては、太陽光Ｌｓが光吸収層３および透明基材１の積層部分を２回透過する過程において、それぞれ一部の光が吸収されるため、反射光Ｌｒは、もとの太陽光Ｌｓに比べて減衰され、強度の小さい光となる。よって、有機ＥＬ表示装置の白色副画素において観察される反射光Ｌｒの強度を小さくすることができるため、上述した太陽光反射による表示不良を抑制することが可能となる。なお、上記有機ＥＬ表示装置１００の着色部１０Ｃにおける着色反射光の挙動については、上述した図９（ａ）で説明したものと同様であるため、ここでの説明は省略する。
【００３９】
次に、透過光に対する作用について図５（ｂ）を用いて説明する。本発明においては、白色部１０Ｗが光吸収層３を有していることにより、上記白色光Ｌｗの一部は吸収されるものの、白色部１０Ｗの平均透過率が上述した範囲内にあることにより、光吸収層３を透過することによる白色光Ｌｗの強度の減衰については小さいものとすることができる。より具体的には、図１０（ｂ）に例示するように、円偏光板５０を観察者側に配置した場合に比べて、白色光Ｌｗの強度の減衰を小さいものとすることができる。
また、上述した光吸収層３を用いることにより、有機ＥＬ表示装置の着色副画素には円偏光板を配置しなくてもよくなることから、赤色透過光Ｌｔ（Ｒ）、緑色透過光Ｌｔ（Ｇ）、および青色透過光Ｌｔ（Ｂ）の輝度を良好なものとすることができ、有機ＥＬ表示装置１００全体の輝度を良好なものとすることができる。
【００４０】
なお、図５、図９、および図１０において説明していない符号については、図１および図３等で説明した符号と同様とすることができるため、ここでの説明は省略する。
【００４１】
さらに、本発明のカラーフィルタは光吸収層を有することにより、以下の作用効果を奏する。
本発明のカラーフィルタを用いた有機ＥＬ表示装置においては、屋内においては主としては白色光のみを用いて表示が行われることから、白色副画素における白色表示の色合いは、透過光の色合いにより適宜決定される。一方、太陽光の下では、透過光に加えて反射光が観察されるため、白色副画素における白表示の色合いは、透過光の色合いと反射光の色合いにより決定される。そのため、上述した透過光および反射光の色合いの差が大きい場合は、屋内における白色表示の色合いと、太陽光の下における白色表示の色合いとが異なって観察されるため、有機ＥＬ表示装置の表示特性が変化してしまうことが懸念される。この点、本発明においては、白色部に光吸収層を有することにより、上述したΔｘ、およびΔｙが０．０２５以下を示すことができることから、上述した外環境の違いによる白色表示の色合いを同等のものとすることが可能となる。
【００４２】
本発明のカラーフィルタが白色部に光吸収層を有することにより、上述したΔｘおよびΔｙを０．０２５以下を示すことができる理由については以下のように考えられる。
ここで、透過光の色合いと反射光の色合いとの差は、白色光と太陽光の色合いの差によるものである。また、上記白色光と太陽光の色合いの差は、白色光のスペクトルと太陽光の可視光波長域におけるスペクトルの波形の違いにより生じるものである。
有機ＥＬ表示装置におけるカラーフィルタの白色部においては、白色光は光吸収層を１回透過して透過光として出射されるのに対し、太陽光は光吸収層を２回透過して反射光として出射される。そのため、光吸収層の特定の波長域の光の透過率をα％とした場合、白色光に含まれる上記特定の波長域の光は光吸収層を１回透過することから、透過光においては上述した特定の波長域の光がα％の強度で含まれることとなるのに対し、太陽光に含まれる上記特定の波長域の光は光吸収層を２回透過することから、反射光においては上述した特定の波長域のα２％の強度で含まれることとなるため、白色光に含まれる上記特定の波長域の光に比較してその強度が減衰する度合いが大きくなる。
本発明においては、太陽光および白色光の有機ＥＬ表示装置内における挙動の違いを利用し、白色光のスペクトルの波形と太陽光の可視光波長域におけるスペクトルの波形とを比較した場合に、太陽光における波形のピークが白色光における波形のピークに比べて大きい波長域の光を吸収する着色材を光吸収層に添加することにより、太陽光に含まれる特定波長域の光をより減衰させることができることから、透過光および反射光に含まれる上記波長域の光の強度の差を小さくすることができる。よって、特定の波長域の光の強度の差を小さくすることにより、色の違いについても小さくすることができるので、透過光および反射光のΔｘおよびΔｙを小さくすることができる。
【００４３】
また、本発明のカラーフィルタは、白色部に光吸収層が形成されていることにより、上記有機ＥＬ表示装置における反射ムラについても抑制することが可能となる。この理由については以下のように考えられる。
ここで、上記反射ムラは、有機ＥＬ表示装置において表示面に対して斜め方向から一の副画素に入射した外光が、有機ＥＬ素子の金属電極に反射され、異なる色の他の副画素から反射光として出射されることにより、観察者から、上記他の副画素の一部において２色の光が混色されて観察されるために生じる問題である。このような反射ムラは、着色副画素から入射した外光が白色副画素から反射光として出射される場合に特に観察されやすいものである。
これに対して、本発明のように白色部に光吸収層が形成されている場合は、上述した反射ムラの原因となる反射光についても減衰させることが可能となることから、白色部における反射ムラを抑制することが可能となる。
【００４４】
なお、上述した説明においては、説明の容易のため、透明基材の平均透過率、および色度による影響については加味しない場合について説明したが、透明基材の光特性および色特性が有機ＥＬ表示装置における上述した問題に影響する場合は、これらについても考慮して光吸収層を用いて白色部の光特性および色特性を調整することが可能となる。
【００４５】
以上説明したように、本発明のカラーフィルタは、基材上の白色部に光吸収層が形成されていることから、白色部が所定の光特性および色特性を示すものとすることができる。換言すれば、本発明のカラーフィルタが用いられる有機ＥＬ表示装置に合わせて、カラーフィルタの白色部が所定の光特性および色特性を示すように、光吸収層を用いて調整できることを特徴とする。
以下、本発明のカラーフィルタの詳細について説明する。
【００４６】
１．白色部の特性
本発明のカラーフィルタは、白色部に後述する光吸収層が形成されていることにより、白色部が所定の光特性および色特性を示すことを特徴とする。換言すれば、白色部が所定の光特性および色特性を有するように、光吸収層を用いて調整することを特徴とする。より具体的には、白色部における光特性および色特性の調整を、光吸収層を構成する樹脂に含有される着色材の種類、および着色材の含有量等の光吸収層の組成および厚みを調整することにより行うことを特徴とする。
以下、光吸収層の組成および厚みの調整条件となる白色部の各特性について説明する。
【００４７】
（１）光特性
上記白色部における光特性について説明する。
上記白色部においては、着色材を含有する樹脂から構成される光吸収層が形成されているため、従来の透明層を有する場合に比べて、白色部における太陽光の反射率を小さくすることができ、反射光の強度を減衰させることが可能となる。しかしながら、反射光の強度を減衰させることのみを目的とした場合は、白色部の平均透過率も小さくなるため、透過光の強度が弱くなり、良好な輝度で表示を行うことが困難となることが懸念される。
【００４８】
そこで、本発明においては上記白色部の平均透過率が５０％〜９８％の範囲内であることを特徴とする。本発明においては、平均透過率を上記下限値以上とすることにより、本発明のカラーフィルタを有機ＥＬ表示装置に用いた場合に、良好な輝度での表示を行うことが可能となる。より具体的には円偏光板を使用した有機ＥＬ表示装置に比べて、高い輝度での表示を行うことが可能となる。
また、平均透過率が上記上限値以下であれば、太陽光反射による表示不良を抑制できる程度に反射光の強度を減衰させることができる。
上記平均透過率としては、５０％以上であればよく、６０％以上であることがより好ましい。また上記平均透過率としては、９８％以下であればよく、９０％以下であることがより好ましく、８０％以下であることがさらに好ましい。
上記平均透過率を上述した条件とすることにより、太陽光反射による表示不良をより好適に抑制することが可能となるからである。
なお、白色部の平均透過率とは、白色部の透過スペクトルを可視光域全域（３８０ｎｍ〜７８０ｎｍ）にわたって平均することにより得られる値である。また、上記白色部の平均透過率は、一般的な測定方法に求めることができ、例えば、顕微分光装置ＯＳＰ−ＳＰ２０００（ＯＬＹＭＰＵＳ社製）を用いて測定することにより求めることができる。
【００４９】
本発明においては、白色光の透過光のスペクトルの波形と反射光のスペクトルの波形とが、上記白色部のΔｘおよびΔｙが０．０２５以下を示すように調整されている。
【００５０】
（２）色特性
次に、上記白色部の色特性について説明する。
本発明においては、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とする。
【００５１】
ここで、上記ΔｘおよびΔｙとしては、それぞれ０．０２５以下であれば特に限定されない。ここで、ΔｘおよびΔｙを０．０２５以下とする理由としては、上記ΔｘおよびΔｙを上記値とすることにより、白色部の透過光および反射光の色ムラを低減することができ、太陽光の下でのディスプレイの視認性を確保することができるからである。
【００５２】
ＣＩＥ１９３１−ＸＹＺ表色系のｘｙ色度図における白色部の白色光の透過色度（ｘ，ｙ）＝（ｘ１，ｙ１）および白色部の太陽光の反射色度（ｘ，ｙ）＝（ｘ２，ｙ２）については、本発明のカラーフィルタが用いられる有機ＥＬ表示装置の用途等に応じて適宜選択される。
上述したｘ１およびｙ１、ならびにｘ２およびｙ２の測定方法については、例えば、顕微分光装置ＯＳＰ−ＳＰ２０００（ＯＬＹＭＰＵＳ社製）を用いて白色部の透過スペクトル、反射スペクトルを測定し、透過スペクトルは例えばＣ光源等の白色光、反射スペクトルはＤ６５光源に変換して各色度座標を算出することにより求めることができる。
【００５３】
また、本発明においては、着色部が赤色部、緑色部、および青色部を有する場合において、ＣＩＥ１９３１−ＸＹＺ表色系のｘｙ色度図における、上記白色部を透過した上記白色光の透過色度を（ｘ，ｙ）＝（ｘ１，ｙ１）とし、上記着色部の透過色度による白色点の色度を（ｘ，ｙ）＝（ｘ３，ｙ３）とした場合に、ｘの変化量（Δｘ’＝｜ｘ３−ｘ１｜）およびｙの変化量（Δｙ’＝｜ｙ３−ｙ１｜）が０．０３０以下であることが好ましい。上述したΔｘおよびΔｙが０．０２５以下であるのに加えて、Δｘ’およびΔｙ’が０．０３０以下であることにより、各色の着色透過光を混色させて構成される白色の光（混色透過光）と、白色部を透過した白色光の色合いの差を小さくすることができる。よって、着色部における白色表示と白色部における白色表示との色合いの差についても小さくすることができるため、色ムラを低減してより良好な表示を行うことが可能となる。
ここで、着色部の透過色度による白色点の色度とは、赤色透過光、緑色透過光、および青色透過光の色度から求められ、各色の着色透過光を混色させて構成される白色の光の色度を表わすものである。
【００５４】
また、本発明においては、着色部が上述した３色の着色部を有する場合、ＣＩＥ１９３１−ＸＹＺ表色系のｘｙ色度図における、上記白色部の太陽光の反射色度を（ｘ，ｙ）＝（ｘ２，ｙ２）とし、上記着色部の太陽光の反射色度による白色点の色度を（ｘ，ｙ）＝（ｘ４，ｙ４）とした場合に、ｘの変化量（Δｘ”＝｜ｘ４−ｘ２｜）およびｙの変化量（Δｙ”＝｜ｙ４−ｙ２｜）が０．０４０以下であることが好ましい。上述したΔｘおよびΔｙが０．０２５以下であるのに加えて、Δｘ”およびΔｙ”が０．０４０以下であることにより、各色の着色反射光を混色させて構成される白色の光（混色反射光）と白色部の反射光との色合いの差を小さくすることができる。よって、着色部における白色表示と白色部における白色表示との色合いの差についても小さくすることができるため、色ムラを低減して、太陽光の下でより良好な表示を行うことが可能となる。
着色部の太陽光の反射色度による白色点とは、太陽光が各着色部を反射することにより得られた赤色反射光、緑色反射光、および青色反射光の色度から求められ、各色の着色反射光を混色させて構成される白色の光の色度を表わすものである。
【００５５】
また本発明においては、上述したΔｘおよびΔｙ、Δｘ’およびΔｙ’、ならびにΔｘ”およびΔｙ”の全てが上述した関係を満たすことが特に好ましい。白色部の白色表示および着色部の白色表示の色合いの差をより小さくすることができ、さらに屋内および太陽光の下における白色表示の色合いの差をより小さくすることができるため、色ムラを低減して、太陽光の下での有機ＥＬ表示装置の視認性をより好適に確保することが可能となる。よって、より良好な表示を行うことが可能な有機ＥＬ表示装置を得ることができる。
また、本発明においては、白色部の透過率は着色部の透過率よりも高く、白色部の透過光および反射光の色合いがディスプレイの視認性に大きく影響することから、上述したΔｘおよびΔｙが最も小さいことが好ましい。
【００５６】
２．着色部の特性
次に、本発明における着色部の特性について説明する。
ＣＩＥ１９３１−ＸＹＺ表色系のｘｙ色度図における着色部の透過色度による白色点の色度（ｘ，ｙ）＝（ｘ３，ｙ３）としては、本発明のカラーフィルタを用いた有機ＥＬ表示装置において、所望の白色表示を行うことが可能であれば特に限定されず、上記有機ＥＬ表示装置の用途等に応じて適宜選択される。
上記着色部の透過色度による白色点の色度の測定方法については、上述した白色部の白色光の透過色度、および白色部の太陽光の反射色度の測定方法と同様とすることができるので、ここでの説明は省略する。
【００５７】
また、ＣＩＥ１９３１−ＸＹＺ表色系のｘｙ色度図における着色部の太陽光の反射色度による白色点の色度（ｘ，ｙ）＝（ｘ４，ｙ４）としては、本発明のカラーフィルタを用いた有機ＥＬ表示装置において、白色表示を行うことができれば特に限定されず、上記有機ＥＬ表示装置の用途等に応じて適宜選択される。
上記着色部の太陽光の反射色度による白色点の色度の測定方法については、上述した白色部の白色光の透過色度、および白色部の太陽光の反射色度の測定方法と同様とすることができるので、ここでの説明は省略する。
【００５８】
３．カラーフィルタの構成について
次に、本発明のカラーフィルタの構成について説明する。本発明のカラーフィルタは、少なくとも、透明基材と、着色層と、光吸収層とを有するものである。以下、各構成の詳細について説明する。
【００５９】
（１）光吸収層
本発明における光吸収層について説明する。
本発明における光吸収層は、カラーフィルタの白色部に上述した光特性および色特性を付与するために設けられるものである。
【００６０】
上記光吸収層は、透明基材の一方の表面上に形成されていればよく、後述する着色層と同一側の表面上に形成されていてもよく、着色層側とは反対側の表面上に形成されていてもよいが、通常は、着色層と同一側の表面上に形成される。
【００６１】
上記透明基材上における光吸収層の形成位置としては、少なくとも白色部に形成されていれば特に限定されない。例えば、図１に例示するように透明基材１上の白色部１０Ｗに光吸収層３をパターン状に形成してもよく、図２に例示するように白色部１０Ｗを含む透明基材１全面上に光吸収層３を形成してもよい。本発明において図１に例示するように透明基材１上の白色部１０Ｗに光吸収層３がパターン状に形成されている場合は、光吸収層３の光特性および色特性が着色部１０Ｃに影響しないものとなるため、白色部１０Ｗの特性をより最適なものとすることができる。一方、図２に例示するように白色部１０Ｗを含む透明基材１上全面に光吸収層３が形成されている場合は、上述した反射ムラの原因となる反射光の強度をより減衰させることができるため、上記反射ムラをより好適に抑制することができる。
本発明において、白色部に所望の光特性および色特性を付与する観点からは、上記光吸収層は基材上の白色部にパターン状に形成されていることが好ましい。
【００６２】
光吸収層をパターン状に形成する場合、光吸収層のパターン形状としては、白色部のパターン形状に合わせて適宜決定される。また、白色部のパターン形状としては、有機ＥＬ表示装置に用いられる画素部のパターン配列により適宜決定される。上記画素部のパターン配列としては、一般的な有機ＥＬ表示装置に用いられるものと同様とすることができ、具体的には、ストライプ配列、モザイク配列、ドット配列、ペンタイル配列等を挙げることができる。
【００６３】
また、光吸収層の厚みとしては、光吸収層の材料の組成等に応じて適宜選択され、特に限定されるものではない。本発明においては、後述する着色層と同等の厚みを有するように形成されることが好ましい。カラーフィルタの着色層および光吸収層上に他の構成を形成しやすくなるからである。
具体的には、０．１μｍ〜１０．０μｍの範囲内、なかでも、０．５μｍ〜７．０μｍの範囲内、特に１．０μｍ〜５．０μｍの範囲内であることが好ましい。
【００６４】
光吸収層は、着色材を含有する樹脂から構成されるものである。
上記樹脂としては、着色材を分散させて、白色部に所望の光特性および色特性を付与することが可能な光吸収層を形成することができるものであれば、特に限定されないが、透光性を有する感光性樹脂を好適に用いることができる。
【００６５】
透光性を有する感光性樹脂のタイプが特に限られることはなく、ネガ型感光性樹脂およびポジ型感光性樹脂のいずれも用いることができる。
用いられるネガ型感光性樹脂が特に限定されることはなく、一般的に使用されるネガ型感光性樹脂を用いることができる。例えば、架橋型樹脂をベースとした化学増幅型感光性樹脂、具体的にはポリビニルフェノールに架橋剤を加え、さらに酸発生剤を加えた化学増幅型感光性樹脂等が挙げられる。また、アクリル系ネガ型感光性樹脂として、紫外線照射によりラジカル成分を発生する光重合開始剤と、分子内にアクリル基を有し、発生したラジカルにより重合反応を起こして硬化する成分と、その後の現像により未露光部が溶解可能となる官能基（例えば、アルカリ溶液による現像の場合は酸性基をもつ成分）とを含有するものを用いることができる。上記のアクリル基を有する成分のうち、比較的低分子量の多官能アクリル分子としては、ジペンタエリスリトールヘキサアクリレート（ＤＰＨＡ）、ジペンタエリスリトールペンタアクリレート（ＤＰＰＡ）、テトラメチルペンタトリアクリレート（ＴＭＰＴＡ）等が挙げられる。また、高分子量の多官能アクリル分子としては、スチレン−アクリル酸−ベンジルメタクリレート共重合体の一部のカルボン酸基部分にエポキシ基を介してアクリル基を導入したポリマーや、メタクリル酸メチル−スチレン−アクリル酸共重合体等が挙げられる。
また、用いられるポジ型感光性樹脂が特に限定されることはなく、一般的に使用されるポジ型感光性樹脂を用いることができる。具体的には、ノボラック樹脂をベース樹脂とした化学増幅型感光性樹脂等が挙げられる。
【００６６】
次に、着色材について説明する。
本発明においては、光吸収層に着色材を含有させることにより、光吸収層の平均透過率ならびにΔｘおよびΔｙが調整される。
本発明においては、１色の着色材を用いて上述した光吸収層の平均透過率ならびにΔｘおよびΔｙを調整してもよく、２色以上の着色材を用いて上記平均透過率ならびにΔｘおよびΔｙを調整してもよい。
本発明においては、光吸収層に着色材を含有させることにより、さらに上述したΔｘおよびΔｙ、Δｘ’およびΔｙ’、ならびにΔｘ”およびΔｙ”を調整することがより好ましい。
このような光吸収層に用いられる着色材としては、例えば、黒色着色材、青色着色材、紫色着色材、赤色着色材、緑色着色材を挙げることができる。
【００６７】
上記黒色着色材としては、例えばカーボンブラックやチタンブラック等が用いられる。
また、上記青色着色材としては、例えば青色フタロシアニンであることが好ましい。また、上記青色フタロシアニンとしては、Ｃ．Ｉ．ピグメントブルー（以下、ＰＢと称する場合がある。）１５：１、ＰＢ１５：２、ＰＢ１５：３、ＰＢ１５：４、ＰＢ１５：６が挙げられる。また、本発明においては青色着色材としてこれらのうち２種類の青色フタロシアニンを用いてもよい。
また、上記紫色着色材としては、例えばＣ．Ｉ．ピグメントバイオレット（以下、ＰＶと称する場合がある。）１９、ＰＶ２３、ＰＶ２９、ＰＶ３２等を挙げることができる。
また、赤色着色材としては、例えば、Ｃ．Ｉ．ピグメントレッド（以下、ＰＲと称する場合がある。）ＰＲ１２２、ＰＲ２０９等を挙げることができる。
また、上記緑色着色材としては、Ｃ．Ｉ．ピグメントグリーン（以下、ＰＧと称する場合がある。）７、ＰＧ３６、ＰＧ５８等を挙げることができる。
【００６８】
本発明において、着色材として黒色着色材を用いた場合は、太陽光の可視光波長域における全波長域の光を吸収することができることから、反射光の強度を良好に減衰させることができる。また、光吸収層の平均透過率を良好に調整することができる。
【００６９】
上記着色材の含有量としては、光吸収層の透過光および反射光のスペクトル、平均透過率、厚み等に応じて適宜選択されるものであるが、着色材が上述した厚みを有する場合、樹脂１００質量部に対して、０．１質量部〜１０．０質量部の範囲内、なかでも０．５質量部〜７．０質量部の範囲内、特に１．０質量部〜５．０質量部の範囲内であることが好ましい。着色材の含有量が上記範囲に満たない場合または上記範囲を超える場合は、光吸収層を用いて白色部の光特性および色特性を調整することが困難となる可能性があるからである。なお、着色材の含有量とは、着色材が複数添加されている場合、その全含有量をいう。
【００７０】
ここで、上述したように、本発明においては、白色部の上記光特性および色特性については、光吸収層の組成および厚みにより調整されるものである。
このような光吸収層の組成および厚みの調整方法としては、白色部の光特性および色特性を上述した範囲内となるように光吸収層の組成および厚みを調整することができれば特に限定されないが、例えば後述する「Ｃ．有機ＥＬ表示装置用カラーフィルタの設計方法」の項で説明する方法を好適に用いることができる。
【００７１】
上記光吸収層の形成方法としては、少なくとも基材上の白色部に光吸収層を形成することができれば特に限定されず、一般的な樹脂層の形成方法として公知の方法を用いることができるので、ここでの説明は省略する。
【００７２】
（２）着色層
本発明における着色層は、透明基材上の着色部にパターン状に形成されるものである。
上記着色層のパターン形状としては、着色部のパターン形状に合わせて適宜決定される。また、着色部のパターン形状としては、有機ＥＬ表示装置に用いられる画素部のパターン配列により適宜決定される。上記画素部のパターン配列については「（１）光吸収層」の項で説明したため、ここでの説明は省略する。
【００７３】
また、上記着色層は、特定の波長域の光のみを選択的に透過させる層である。また、本発明においては、通常、着色層として赤色の波長域の光を選択的に透過させる赤色着色層、緑色の波長域の光を選択的に透過させる緑色着色層、および青色の波長域の光を選択的に透過させる青色着色層とを有する。なお、複数色の着色層が上記の赤色着色層、緑色着色層および青色着色層に限られることは無く、その他の色の着色層、例えば黄色着色層が含まれていてもよい。
【００７４】
上記着色層は、各色の顔料や染料等の着色材を感光性樹脂中に分散または溶解させることにより形成されるものである。
感光性樹脂については、上述した「（１）光吸収層」の項で説明したものと同様とすることができるので、ここでの説明は省略する。
【００７５】
このうち赤色着色層に用いられる着色材としては、例えば、ペリレン系顔料、レーキ顔料、アゾ系顔料、キナクリドン系顔料、アントラキノン系顔料、アントラセン系顔料、イソインドリン系顔料等が挙げられる。これらの顔料は単独で用いてもよく２種以上を混合して用いてもよい。
緑色着色層に用いられる着色材としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。これらの顔料もしくは染料は単独で用いてもよく２種以上を混合して用いてもよい。
青色着色層に用いられる着色材としては、例えば、銅フタロシアニン系顔料、アントラキノン系顔料、インダンスレン系顔料、インドフェノール系顔料、シアニン系顔料、ジオキサジン系顔料等が挙げられる。これらの顔料は単独で用いてもよく２種以上を混合して用いてもよい。
【００７６】
上記着色材の含有量としては、所望の着色表示を行うことができれば特に限定されない。
【００７７】
上記着色層の厚みについては、カラーフィルタの用途に応じ適宜選択することができる。具体的には、上述した光吸収層の厚みと同等とすることができるので、ここでの説明は省略する。
【００７８】
（３）透明基材
本発明における透明基材は、上述した着色層、および光透過層を支持するものである。
【００７９】
上記透明基材の透明性としては、本発明のカラーフィルタを有機ＥＬ表示装置に用いた場合に、有機ＥＬ層からの発光を透過させて表示を行うことが可能な程度であれば特に限定されないが、可視光領域における透過率が８０％以上であることが好ましく、９０％以上であることがより好ましい。ここで、透明基材の透過率は、ＪＩＳ  Ｋ７３６１−１（プラスチック−透明材料の全光透過率の試験方法）により測定することができる。
【００８０】
透明基材としては、例えば、石英ガラス、パイレックス（登録商標）ガラス、合成石英板等の可撓性のないリジッド材、あるいは、樹脂フィルム、光学用樹脂板等の可撓性を有するフレキシブル材等を用いることができる。また、樹脂フィルムにバリア層が形成されたものを用いてもよい。
【００８１】
透明基材の厚みについては、本発明のカラーフィルタの用途および透明基材を構成する材料等に応じて適宜決定することができる。
【００８２】
（４）その他の構成
本発明のカラーフィルタは上述した透明基材、着色層、および光吸収層を有していれば特に限定されず、他にも必要な構成を適宜選択して追加することができる。このような構成としては、例えば、遮光部、保護層、ＴＦＴ、電極を挙げることができる。
【００８３】
（ａ）遮光部
まず、本発明における遮光部について説明する。
本発明における遮光部は、透明基材上にパターン状に形成されるものである。
また、上記遮光部はそれぞれの着色部および白色部を画定するものである。
【００８４】
上記遮光部の開口部のパターン配列としては、有機ＥＬ表示装置の画素部のパターン配列により適宜選択される。
【００８５】
上記遮光部としては、例えば、クロム等の金属材料から構成されるもの、樹脂層中に遮光材料を分散させたもの、着色層と同一の材料からなる層を複数積層させたもの等を挙げることができる。
これらの遮光部に用いられる材料、厚み、およびその形成方法等については、公知のものを用いることができるので、ここでの説明は省略する。
【００８６】
（ｂ）保護層
次に、本発明における保護層について説明する。本発明における保護層は、カラーフィルタにおいて、着色層および光吸収層を覆うように形成されるものである。また、本発明のカラーフィルタをボトムエミッション型の有機ＥＬ表示装置に用いる場合に、特に好適に用いられる。
【００８７】
また、上記保護層は色特性を損なわないものであれば特に限定されず、一般的な透明樹脂を用いることができる。特に、光硬化性保護膜がチップ（着色部および白色部）ごとにパターニングできるので好ましい。
【００８８】
保護層の厚み、および製造方法については、一般的なカラーフィルタに用いられるものと同様とすることができるので、ここでの説明は省略する。
【００８９】
（ｃ）ＴＦＴ
次に、ＴＦＴについて説明する。本発明のカラーフィルタをボトムエミッション型の有機ＥＬ表示装置に用いる場合は、透明基材上にＴＦＴを形成してもよい。ＴＦＴについては一般的な有機ＥＬ表示装置に用いられるものと同様とすることができるので、ここでの説明は省略する。
【００９０】
（ｄ）電極
次に、電極について説明する。
本発明においては、カラーフィルタ上にＣｕ、Ａｇ、Ｃｒ、Ａｕ、Ｔａ、Ｍｏ、Ｐｔ、ＭＡＭ、ＡＰＣなどから構成される金属電極を設けてもよい。また、ＩＴＯ、ＩＺＯなどから構成される透明電極を設けてもよい。
上記金属電極は、遮光部上等のカラーフィルタにおいて表示に用いられない領域（非表示領域）に好適に設けることができる。
本発明のカラーフィルタ上に電極を設けることにより、有機ＥＬ表示装置に用いた場合において、有機ＥＬ素子への印加電圧効果による輝度低下を軽減することができ、有機ＥＬ表示装置の低消費電力化を図ることができる。
【００９１】
４．カラーフィルタの製造方法
本発明のカラーフィルタの製造方法としては、特に限定されず、例えば後述する「Ｄ．有機ＥＬ表示装置用カラーフィルタの製造方法」の項で説明するものと同様とすることができるので、ここでの説明は省略する。
【００９２】
５．用途
本発明のカラーフィルタは、発光層を含む有機ＥＬ素子を有し、発光層からの白色光を発光光源とする有機ＥＬ表示装置に用いられる。また、上述した有機ＥＬ表示装置のなかでも、携帯機器に用いられる有機ＥＬ表示装置に好適に用いることができる。
【００９３】
Ｂ．有機ＥＬ表示装置
本発明の有機ＥＬ表示装置は、有機ＥＬ表示装置用カラーフィルタと、対向基材と、上記有機ＥＬ表示装置用カラーフィルタおよび上記対向基材の間に形成され、発光層を含む有機ＥＬ素子とを有し、上記発光層からの白色光を発光光源とする有機ＥＬ表示装置であって、上記有機ＥＬ表示装置用カラーフィルタが、透明基材と、上記透明基材上にパターン状に設けられパターン状の着色層を有する着色部と、上記透明基材上にパターン状に設けられた白色部とを有し、上記透明基材上の上記白色部には着色材を含有する樹脂から構成される光吸収層が形成されており、上記白色部の平均透過率が５０％〜９８％の範囲内であり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下であることを特徴とするものである。
【００９４】
本発明の有機ＥＬ表示装置の一例を示す概略断面図としては、上述した図３および図４を挙げることができる。図３および図４については、上述した「Ａ．有機ＥＬ表示装置用カラーフィルタ」の項目で説明したため、ここでの説明は省略する。
【００９５】
本発明によれば、上記有機ＥＬ表示装置用カラーフィルタを有することにより、太陽光反射による表示不良を抑制しつつ、良好な輝度で表示を行うことができる有機ＥＬ表示装置とすることができる。また、屋内および太陽光の下で用いた場合に、白色表示の色合いの変化の少ない有機ＥＬ表示装置とすることができる。
【００９６】
以下、本発明の有機ＥＬ表示装置の詳細について説明する。
【００９７】
１．有機ＥＬ表示装置用カラーフィルタ
本発明における有機ＥＬ表示装置用カラーフィルタについては、上述した「Ａ．有機
ＥＬ表示装置用カラーフィルタ」の項で説明したものと同様とすることができるので、ここでの説明は省略する。
【００９８】
２．対向基材
次に、本発明における対向基材について説明する。
本発明における対向基材は、本発明の有機ＥＬ表示装置がトップエミッション型の有機ＥＬ表示装置である場合は、後述する有機ＥＬ素子が形成される。
【００９９】
本発明の有機ＥＬ表示装置は、カラーフィルタ側を発光面として用いることから、対向基材としては、透明性を有するものであってもよく、透明性を有さないものであってもよい。
【０１００】
対向基材としては、例えば、石英ガラス、パイレックス（登録商標）ガラス、合成石英板等の可撓性のないリジッド材、あるいは、樹脂フィルム、光学用樹脂板等の可撓性を有するフレキシブル材等を用いることができる。また、樹脂フィルムにバリア層が形成されたものを用いてもよい。
【０１０１】
本発明の有機ＥＬ表示装置がトップエミッション型の有機ＥＬ表示装置である場合は、対向基材上にＴＦＴが形成されていてもよい。
ＴＦＴとしては、有機ＥＬ表示装置に一般的に用いられるものを使用することができる。
【０１０２】
３．有機ＥＬ素子
本発明に用いられる有機ＥＬ素子は、カラーフィルタ上または対向基材上のいずれか一方に形成される第１透明電極層と、第１透明電極層上に形成され、発光層を含む有機ＥＬ層と、有機ＥＬ層上に形成された第２電極層とを有するものとすることができる。以下、有機ＥＬ素子の各構成について説明する。
【０１０３】
（１）有機ＥＬ層
有機ＥＬ層は、少なくとも発光層を含む１層もしくは複数層の有機層を有するものである。
上記発光層としては、少なくとも白色画素部に対応する発光層が白色光を発光するものが用いられる。具体的には、白色発光する白色発光層であってもよく、三原色をそれぞれ発光する赤色発光層、緑色発光層および青色発光層から構成され、白色光を発光する発光層であってもよい。
また、着色副画素に対応する発光層としては、上述した白色光を発光するものであってもよく、各着色副画素の色に対応する色の光を発光する発光層であってもよい。
有機ＥＬ層を構成する層としては、発光層の他に、正孔注入層、正孔輸送層、電子注入層、電子輸送層等が挙げられる。
有機ＥＬ層としては、有機ＥＬ素子に用いられる一般的な有機ＥＬ層と同様とすることができるため、ここでの説明は省略する。
【０１０４】
（２）第１電極層および第２電極層
第１電極層および第２電極層としては、有機ＥＬ素子に一般的に用いられるものを使用することができる。また、本発明においては第１電極層および第２電極層のうち、カラーフィルタ側に形成されるものについては透明電極が用いられ、対向基材側に形成されるものについては金属電極等の反射性を有する電極が用いられる。
また、第１電極層および第２電極層は、それぞれ、カラーフィルタ上または対向基材上に一様に形成されていてもよくパターン状に形成されていてもよく、本発明の有機ＥＬ表示装置の用途や駆動方法に応じて適宜選択される。
【０１０５】
４．その他の構成
本発明の有機ＥＬ表示装置は、上述したカラーフィルタ、対向基材、および有機ＥＬ素子を有するものであれば特に限定されない。
【０１０６】
本発明においては、通常、カラーフィルタおよび対向基材の間であって、カラーフィルタおよび対向基材の外周に、シール材が配置される。シール材は、カラーフィルタおよび対向基材を接着し、有機ＥＬ素子を封止するために設けられるものである。
シール材に用いられる材料としては、カラーフィルタおよび対向基材を接着し、有機ＥＬ素子が大気中の水分等と接触するのを抑制することができるものであればよく、有機ＥＬ素子に一般的に用いられるものを使用することができる。
【０１０７】
また、本発明においては、カラーフィルタ上または対向基材上にパターン状に形成された第１電極層の開口部に絶縁層が形成されていてもよい。絶縁層は、第１電極層と第２電極層とが直接接触することを防ぐために設けられるものである。
絶縁層としては、有機ＥＬ素子に一般的に用いられるものを使用することができる。
【０１０８】
本発明においては、上述したシール材、絶縁層以外にも必要な構成を適宜選択して追加することができる。
【０１０９】
本発明の有機ＥＬ表示装置のカラーフィルタおよび対向基材の間の空間は不活性ガスで充填されていてもよい。不活性ガスとしては、有機ＥＬ素子に用いられる一般的なものであれば特に限定されるものではなく、例えば、窒素ガス、ヘリウムガス、アルゴンガスが挙げられる。また、カラーフィルタおよび対向基材の間の空間は真空とされていてもよい。
【０１１０】
５．有機ＥＬ表示装置
本発明の有機ＥＬ表示装置は、特に携帯機器に好ましく使用される。
本発明の有機ＥＬ表示装置の駆動方法としては、パッシブマトリクスおよびアクティブマトリクスのいずれも適用することができる。
【０１１１】
本発明の有機ＥＬ表示装置の製造方法としては、一般的な有機ＥＬ表示装置の製造方法と同様とすることができるので、ここでの説明は省略する。
【０１１２】
Ｃ．有機ＥＬ表示装置用カラーフィルタの設計方法
次に、本発明の有機ＥＬ表示装置用カラーフィルタの設計方法について説明する。
本発明の有機ＥＬ表示装置用カラーフィルタの設計方法は、発光層を含む有機ＥＬ素子を有し、上記発光層からの白色光を発光光源とする有機ＥＬ表示装置に用いられ、透明基材と、上記透明基材上にパターン状に設けられパターン状の着色層を有する着色部と、上記透明基材上にパターン状に設けられた白色部とを有し、上記透明基材上の白色部には着色材を含有する樹脂から構成される光吸収層が形成されている有機ＥＬ表示装置用カラーフィルタの設計方法であって、上記白色部の平均透過率が５０％〜９８％の範囲内となり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、上記光吸収層を調整する光吸収層調整工程を有することを特徴とする有機ＥＬ表示装置用カラーフィルタの設計方法である。
【０１１３】
ここで、本発明の有機ＥＬ表示装置用カラーフィルタの設計方法について図を用いて説明する。図６は、本発明のカラーフィルタの設計方法の一例を示す工程図である。図６に例示するカラーフィルタの設計方法は、まず、評価用透明基材１１ａと、評価用透明基材１１ａ上に形成され、着色材を含有する樹脂から構成される評価用光吸収層１１ｂとを有する評価用積層体１１を形成する。上記評価用光吸収層に含有される着色材は、白色光のスペクトルの波形および太陽光の可視光波長域におけるスペクトルの波形を比較した場合に、太陽光における波形のピークが白色光における波形のピークに比べて大きい波長域の光を吸収するものが用いられる。
また、上記評価用積層体１１においては、必要に応じて図６（ａ）に例示するように評価用光吸収層１１ｂ上に透明性を有する評価用対向基材１１ｃを配置してもよい。このような評価用積層体１１は平均透過率および評価用積層体１１を透過した白色光（評価用透過光Ｌｔ（１１））の色度を測定するのに好適に用いることができる。具体的には、評価用対向基材１１ｃ側から評価用積層体１１に向けて白色光Ｌｗを照射し、評価用積層体１１を透過して、評価用透明基材１１ａから出射された評価用透過光Ｌｔ（１１）の強度（輝度）を測定し、評価用積層体１１を透過する前の白色光Ｌｗの強度との比率を算出することにより、評価用積層体の可視光波長域の各波長域の透過率を算出することができる。また、評価用透過光Ｌｔ（１１）のスペクトルを求めることができる。また、上記スペクトルから平均透過率を算出することができる。また、上述した評価用透過光Ｌｔ（１１）の色度についても測定することができる。
また、評価用積層体１１としては、評価用光吸収層１１ｂ上に反射率が１００％の反射板１１ｄを配置してもよい。また、この場合、さらに評価用光吸収層１１ｂと反射板１１ｄとの間に干渉防止層１１ｅが設けられていてもよい。このような評価用積層体１１は、評価用積層体を反射した太陽光（評価用反射光Ｌｒ（１１））の色度を測定するのに好適に用いることができる。具体的には、評価用透明基材１１ａ側から評価用積層体１１に向けて太陽光Ｌｓを照射し、そして反射板１１ｄにより反射されて評価用透明基材１１ａ側に戻ってきた評価用反射光Ｌｒ（１１）の色度を測定することができる。また、必要に応じて評価用反射光Ｌｒ（１１）のスペクトルを測定することもできる。
上記評価用積層体の平均透過率、評価用透過光の色度、および評価用反射光の色度の測定結果を基に、必要に応じて評価用光吸収層に含有される着色材の種類、着色材の含有量、および評価用光吸収層の厚みを変更することにより、白色部の平均透過率が５０％〜９８％の範囲内となり、白色部を透過した白色光の透過色度を（ｘ，ｙ）＝（ｘ１，ｙ１）とし、白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、光吸収層を調整する（光吸収層調整工程）。
これにより、本発明においては、光吸収層を調整することにより白色部が所望の光特性および色特性を有するようにカラーフィルタの設計を行うことができる。
【０１１４】
本発明によれば、上記光吸収層調整工程を有することにより、有機ＥＬ表示装置に用いた場合に、太陽光反射による表示不良の発生を抑制しつつ、良好な輝度で表示を行うことができ、屋内および太陽光の下における白色表示の色合いの変化の少ない有機ＥＬ表示装置用カラーフィルタを設計することが可能となる。
【０１１５】
以下、本発明の有機ＥＬ表示装置用カラーフィルタの設計方法について説明する。
【０１１６】
１．光吸収層調整工程
本発明における光吸収層調整工程は、上記白色部の平均透過率が５０％〜９８％の範囲内となり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、上記光吸収層を調整する工程である。
【０１１７】
本工程においては、通常、上記白色部の平均透過率ならびにΔｘおよびΔｙが上述した条件を満たすように、光吸収層の平均透過率ならびにΔｘおよびΔｙが調整される。
【０１１８】
光吸収層の平均透過率ならびにΔｘおよびΔｙの調整方法について具体例を説明する。光吸収層の上述した光特性および色特性は、光吸収層に含有される着色材の種類、および着色材の含有量等の光吸収層の組成および厚みにより調整される。
本工程における着色材の選択方法としては、例えば、以下の方法が用いられる。まず、白色光のスペクトルの波形と太陽光のスペクトルの波形とを比較して、太陽光における波形のピークが白色光における波形のピークよりも大きくなる波長域を求める。次に、太陽光の強度を全体的に減衰させて光吸収層の平均透過率を所定の範囲とすることができ、かつ上記波長域の光を吸収することができるように、着色材を選択する。なお、上記波長域の光を吸収する着色材を用いることにより、白色部のΔｘおよびΔｙを０．０２５以下とすることができる理由については、上述した「Ａ．有機ＥＬ表示装置用カラーフィルタ」の項で説明したため、ここでの説明は省略する。以上の方法により着色材を選択することができる。
また、上述の方法により選択された着色材の含有量としては、白色部の平均透過率が５０％〜９８％となるように調整することができれば特に限定されない。本工程においては、予め光吸収層の厚みを所定の値とし、白色部の平均透過率が５０％〜９８％となるように上記厚みの光吸収層に含有される着色材の量を調整することが好ましい。ここで、光吸収層の平均透過率は、光吸収層の単位厚み当たりの着色材の含有量により決定されるものであることから、予め光吸収層に含有される着色材の量を所定の値として、厚みを調整してもよい。しかし、光吸収層の厚みについては、有機ＥＬ表示装置の大きさ等による影響も考慮する必要があることから、上述した着色材の量を変更した場合の方が簡便な方法で、またより好適な値をとるように光吸収層の調整を行うことが可能となる。
【０１１９】
なお、上述した説明においては、説明の容易のため、透明基材の平均透過率、および色度による影響については加味しない場合について説明したが、透明基材の光特性および色特性が有機ＥＬ表示装置における上述した問題に影響する場合は、これらについても考慮して光吸収層を用いて白色部の光特性および色特性を調整することが可能となる。
【０１２０】
本工程においては、さらに、光吸収層が上述したΔｘ’およびΔｙ’が０．０３０以下となるように、光吸収層の組成を調整することが好ましい。
本工程においては、さらに、光吸収層が上述したΔｘ”およびΔｙ”が０．０４０以下となるように、光吸収層の組成を調整することも好ましい。
本工程においては、上述したΔｘおよびΔｙが０．０２５以下、Δｘ’およびΔｙ’が０．０３０以下、ならびにΔｘ”およびΔｙ”が０．０４０以下となるように、光吸収層の組成を調整することが特に好ましい。
この場合、具体的には、有機ＥＬ素子からの白色光の色度、着色部の透過色度、および太陽光の反射色度、これらによる白色点の色度等を加味して、光吸収層に含有される着色材を選択することにより、調整が行われる。
【０１２１】
このような光吸収層の調整方法としては、例えば、白色光のスペクトル、太陽光の可視光波長域におけるスペクトル、着色材が吸収する光の波長域、着色材の添加量と透過率の減少量との関係、白色光および太陽光における波形のピークの差と色度差との関係等のデータを用いてシミュレーションを行うことにより、光吸収層を調整する方法が挙げられる。上述したデータがない場合は、白色光のスペクトルの波形を測定し、また、図６に例示するように、評価用透明基材および評価用光吸収層を有する評価用積層体を形成した後、評価用積層体の平均透過率、評価用透過光の色度、評価用反射光の色度、また必要に応じて評価用透過光および評価用反射光のスペクトル等を測定し、得られた結果を基に光吸収層の組成および厚みを決定することにより、光吸収層を調整する方法が挙げられる。
【０１２２】
上記評価用積層体について説明する。
本工程に用いられる評価用透明基材としては、上記評価用積層体を用いた測定結果から光吸収層の組成および厚みを決定することが可能となるものであれば特に限定されないが、カラーフィルタに用いられる透明基材と同一の種類で、同等の厚みを有するものであることが好ましい。評価用積層体の各特性における評価用透明基材の影響を実際に用いられる透明基材と同等とすることにより、より正確に光吸収層の組成および厚みを調整することが可能となるからである。
【０１２３】
また、本工程に用いられる評価用光吸収層としては、着色材を含有する樹脂から構成されるものである。このような評価用光吸収層の厚みとしては、評価用基材上に均一な厚みで形成することができれば特に限定されない。なかでも、実際の光吸収層として望ましい厚みで形成することが好ましい。評価用光吸収層における着色材の含有量のみを変化させて、光吸収層の各特性を調整することが好ましいからである。
【０１２４】
上記評価用光吸収層に用いられる材料、および形成方法については、上述した「Ａ．有機ＥＬ表示装置用カラーフィルタ」の項で説明したものと同様とすることができるので、ここでの説明は省略する。
【０１２５】
また、評価用積層体としては、必要に応じて、評価用吸収層上に透明性を有する評価用対向基材や、反射板、干渉防止層を有していてもよい。
上記反射板としては、通常、１００％の反射率を有するものが用いられる。具体的には金属板を挙げることができる。
干渉防止層は、上記反射板を有する評価用積層体において、光吸収層および反射板の界面での光の干渉を防止するために用いられるものであり、例えばマッチングオイルを用いることにより形成することができるものである。
【０１２６】
本工程に用いられる評価用積層体の各特性の測定方法については、上述した「Ａ．有機ＥＬ表示装置用カラーフィルタ」の項で説明したものと同様とすることができるため、ここでの説明は省略する。
【０１２７】
続いて、評価用光吸収層の測定結果に基づいて、光吸収層の厚みおよび組成を調整する例について説明する。
本工程においては通常、評価用光吸収層の厚みおよび組成のうち少なくとも１つを変更することにより、光吸収層の組成および厚みを調整する。
具体的には、光吸収層が上述した各特性を有するように、評価用光吸収層の厚みおよび組成の両方を変更してもよく、評価用光吸収層の組成のみを変更してもよく、評価用光吸収層の厚みのみを変更してもよい。本発明においては、なかでも、評価用光吸収層の組成のみを変更して光吸収層の組成および厚みを調整することが好ましい。
【０１２８】
評価用光吸収層の組成の調整方法について説明する。
評価用光吸収層の着色材の含有量は、平均透過率により調整される。例えば、評価用積層体の平均透過率が低すぎる場合は、着色材の含有量を少なくすることにより、平均透過率の上げることができる。一方、上記平均透過率が高過ぎる場合は、着色材全体の含有量を多くすることにより、平均透過率を下げることができる。
【０１２９】
評価用光吸収層に用いられる着色材の種類については、評価用透過光および評価用反射光の色度の差を用いて調整される。一例として以下の調整方法を行うことができる。
まず、上述した評価用積層体における評価用透過光の色度を（ｘ，ｙ）＝（ｘ１１，ｙ１１）とし、評価用反射光の色度を（ｘ，ｙ）＝（ｘ１２，ｙ１２）とし、ｘ１２−ｘ１１、およびｙ１２−ｙ１１を算出する。この際、ｘ１２−ｘ１１が０．０２５を超える場合は、評価用反射光における波形の赤色波長域のピークが評価用透過光における波形の赤色波長域のピークより大きくなっていることから、評価用光吸収層における着色材の配合比において、赤色波長域を吸収する着色材の比率を増加させることにより、ｘ１２−ｘ１１が０．０２５以下となるように調整することができる。
また、ｘ１２−ｘ１１が−０．０２５に満たない場合は、評価用反射光における波形の青色波長域および緑色波長域のピークが、評価用透過光における波形の青色波長域および緑色波長域のピークより大きくなっていることから、評価用光吸収層における着色材の配合比において、青色波長域および緑色波長域の光を吸収する着色材の比率を増加させることによりｘ１２−ｘ１１を−０．０２５以上となるように調整することができる。
また、ｙ１２−ｙ１１が０．０２５を超える場合は、評価用反射光における波形の緑色波長域のピークが評価用透過光における波形の緑色波長域のピークよりも大きくなっていることから、評価用光吸収層における着色材の配合比に対して、緑色波長域を吸収する着色材の比率を増加させることにより、ｙ１２−ｙ１１が０．０２５以下となるように調整することができる。
また、ｙ１２−ｙ１１が−０．０２５に満たない場合は、評価用反射光における波形の青色波長域のピークが評価用透過光における波形の青色波長域のピークよりも大きくなっていることから、評価用光吸収層における着色材の配合比に対して、青色波長域の光を吸収する着色材の比率を増加させることによりｙ１２−ｙ１１を−０．０２５以上となるように調整することができる。
なお、上述した、ｘ１２−ｘ１１およびｙ１２−ｙ１１は、いずれも−０．０２５≦ｘ１２−ｘ１１≦０．０２５かつ−０．０２５≦ｙ１２−ｙ１１≦０．０２５となるように調整される。
上述した色度の調整を行う場合は、評価用透過光および評価用反射光のスペクトルを参照して調整を行ってもよい。
【０１３０】
２．その他
本発明のカラーフィルタの設計方法としては、上述した光吸収層調整工程を有する方法であれば特に限定されず、必要な工程を適宜選択して追加することができる。例えば、着色層が所定の透過率を示し、かつ、Δｘ’およびΔｙ’が ０．０３０以下、ならびにΔｘ”およびΔｙ”が０．０４０以下となるように、着色層を調整する工程等を挙げることができる。
【０１３１】
本発明のカラーフィルタの設計方法は、カラーフィルタの製造方法において用いることができる。具体例については、後述する「Ｄ．有機ＥＬ表示装置用カラーフィルタの製造方法」の項で説明する。
【０１３２】
また、本発明のカラーフィルタの設計方法を用いて設計されたカラーフィルタについては、上述した「Ａ．有機ＥＬ表示装置用カラーフィルタ」の項で説明したものと同様とすることができるので、ここでの説明は省略する。
【０１３３】
Ｄ．有機ＥＬ表示装置用カラーフィルタの製造方法
本発明の有機ＥＬ表示装置用カラーフィルタの製造方法は、発光層を含む有機ＥＬ素子を有し、上記発光層からの白色光を発光光源とする有機ＥＬ表示装置に用いられ、透明基材と、上記透明基材上にパターン状に設けられパターン状の着色層を有する着色部と、上記透明基材上にパターン状に設けられた白色部とを有し、上記透明基材上の白色部には着色材を含有する樹脂から構成される光吸収層が形成されている有機ＥＬ表示装置用カラーフィルタの製造方法であって、上記白色部の平均透過率が５０％〜９８％の範囲内となり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、上記光吸収層を調整する光吸収層調整工程を備える設計工程と、上記設計工程により調整された光吸収層を上記透明基材上の上記白色部に形成する光吸収層形成工程と、を有することを特徴とする製造方法である。
【０１３４】
図７は、本発明のカラーフィルタの製造方法の一例について説明する工程図である。
本発明のカラーフィルタの製造方法においては、まず、図示はしないが、上述した「Ｃ．有機ＥＬ表示装置用カラーフィルタの設計方法」の項で説明した光吸収層調整工程を備える設計工程が行われる。また、図７（ａ）に例示するように、光吸収層を形成する前に、透明基材１上の着色部１０Ｃ（１０Ｒ、１０Ｇ、１０Ｂ）にパターン状に着色層２Ｒ、２Ｇ、２Ｂを形成してもよい。次に、上記光吸収層調整工程により調整された光吸収層３を上記透明基材１１上の上記白色部１０Ｗに形成する（光吸収層形成工程）。具体的には、まず、透明基材１上全面に着色材および感光性樹脂等の樹脂を含有する光吸収層用組成物３’を塗布し(図７（ｂ）)、フォトマスク６０等を用いて露光光Ｌｅを照射することによりパターン露光した後(図７（ｃ）)、現像処理を行うことにより光吸収層３を形成することができる(図７（ｄ）)。以上の工程により、カラーフィルタ１０を製造することができる。なお、図示はしないが、本発明においては光吸収層形成工程を着色層を形成する工程の前に行ってもよい。
なお、図７において説明していない符号については、図１等で説明した符号と同様とすることができるので、ここでの説明は省略する。
【０１３５】
本発明によれば、上記設計工程を有することにより、有機ＥＬ表示装置に用いた場合に、太陽光反射による表示不良の発生を抑制しつつ、良好な輝度で表示を行うことができ、屋内および太陽光の下における白色表示の色合いの変化の少ない有機ＥＬ表示装置用カラーフィルタを製造することができる。
【０１３６】
以下、本発明のカラーフィルタの製造方法について説明する。
【０１３７】
１．設計工程
本発明における設計工程は、上記白色部の平均透過率が５０％〜９８％の範囲内となり、ＣＩＥ１９３１−ＸＹＺ表色系のｘｙ色度図における、上記白色部を透過した上記白色光の透過色度を（ｘ，ｙ）＝（ｘ１，ｙ１）とし、上記白色部の太陽光の反射色度を（ｘ，ｙ）＝（ｘ２，ｙ２）とした場合に、ｘの変化量（Δｘ＝｜ｘ２−ｘ１｜）およびｙの変化量（Δｙ＝｜ｙ２−ｙ１｜）が０．０２５以下となるように、上記光吸収層を調整する光吸収層調整工程を備える工程である。
【０１３８】
本工程における光吸収層調整工程については上述した「Ａ．有機ＥＬ表示装置用カラーフィルタの設計方法」の項で説明したため、ここでの説明は省略する。
【０１３９】
また、本工程は、上述した光吸収層調整工程以外の工程を含んでいてもよい。このような工程としては、例えば上述した「Ｃ．有機ＥＬ表示装置用カラーフィルタの設計方法」の項で説明した任意の工程が挙げられる。
【０１４０】
２．光吸収層形成工程
本発明における光吸収層形成工程は、上記設計工程により調整された光吸収層を上記透明基材上の上記白色部に形成する工程である。
【０１４１】
本工程に用いられる光吸収層の形成方法としては、一般的な樹脂層の形成方法として公知の方法を用いることができる。
本工程においては、通常、上述した設計工程により調整された光吸収層の組成を有するように、着色材および樹脂を含有する光吸収層用組成物を調製し、光吸収層が上述した設計工程により調整された光吸収層の厚みを有するように、上記光吸収層用組成物を基材上の白色部に所定の厚みで塗布することにより、光吸収層が形成される。
【０１４２】
上記光吸収層用組成物に用いられる着色材および樹脂については、上述した「Ａ．有機ＥＬ表示装置用カラーフィルタ」の項で説明したものと同様とすることができるので、ここでの説明は省略する。
上記光吸収層をパターン上に形成する場合は、フォトリソグラフィー法を好適に用いることができる。この場合、樹脂としては感光性樹脂が用いられる。
また、上記光吸収層用組成物は、上述した着色材および樹脂の他にも、溶剤、光反応開始剤、分散剤等の各種の添加剤を含有していてもよい。上記溶剤および添加剤については、一般的な樹脂層の形成方法に用いられるものと同様とすることができるため、ここでの説明は省略する。
【０１４３】
上記光吸収層用組成物の塗布方法については、公知の方法を用いることができる。
また、本工程において光吸収層をフォトリソグラフィー法を用いて形成する場合における露光光、フォトマスク、現像条件等については、一般的なカラーフィルタの製造方法に用いられるものと同様とすることができるので、ここでの説明は省略する。
また、フォトリソグラフィー法以外の方法により、光吸収層を形成してもよい。このような方法としては、例えばインクジェット法、印刷法等を挙げることができる。
【０１４４】
本工程により形成される光吸収層については、上述した「Ａ．有機ＥＬ表示装置用カラーフィルタ」の項で説明したものと同様とすることができるので、ここでの説明は省略する。
【０１４５】
３．その他の工程
本発明のカラーフィルタの製造方法は、上述した設計工程、および光吸収層形成工程を有するものであれば特に限定されない。通常は、上記光吸収層形成工程以外に、透明基材上の着色部に着色層をパターン状に形成する着色層形成工程を有する。なお、着色層形成工程については、一般的なカラーフィルタの製造方法における工程と同様とすることができるので、ここでの説明は省略する。
また、本発明においては、上述した光吸収層形成工程、および着色層形成工程以外にも、
例えば、遮光部を形成する工程や、ＴＦＴを形成する工程等を有していてもよい。
【０１４６】
４．有機ＥＬ表示装置用カラーフィルタ
本発明のカラーフィルタの製造方法により製造されるカラーフィルタについては、上述した「Ａ．有機ＥＬ表示装置用カラーフィルタ」の項で説明したものと同様とすることができるので、ここでの説明は省略する。
【０１４７】
本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【０１４８】
以下、実施例および比較例を挙げて本発明を具体的に説明する。
【０１４９】
［実施例１］
（硬化性樹脂組成物Ａの調製）
重合槽中にメタクリル酸メチル（ＭＭＡ）を６３質量部、アクリル酸（ＡＡ）を１２質量部、メタクリル酸−２−ヒドロキシエチル（ＨＥＭＡ）を６質量部、ジエチレングリコールジメチルエーテル（ＤＭＤＧ）を８８質量部仕込み、攪拌し溶解させた後、２、２’−アゾビス（２−メチルブチロニトリル）を７質量部添加し、均一に溶解させた。
その後、窒素気流下、８５℃で２時間攪拌し、更に１００℃で１時間反応させた。
得られた溶液に、更にメタクリル酸グリシジル（ＧＭＡ）を７質量部、トリエチルアミンを０．４質量部、及びハイドロキノンを０．２質量部添加し、１００℃で５時間攪拌し、共重合樹脂溶液（固形分５０％）を得た。
【０１５０】
次に下記の材料を室温で攪拌、混合して硬化性樹脂組成物とした。
＜硬化性樹脂組成物Ａの組成＞
・上記共重合樹脂溶液（固形分５０％）                                …１６質量部
・ジペンタエリスリトールペンタアクリレート（サートマー社  ＳＲ３９９）
…２４質量部
・オルソクレゾールノボラック型エポキシ樹脂（油化シェルエポキシ社  エピコート１８０Ｓ７０）                                                            …４質量部
・２−メチル−１−（４−メチルチオフェニル）−２−モルフォリノプロパン−１−オン
…４質量部
・ジエチレングリコールジメチルエーテル                              …５２質量部
【０１５１】
（遮光部の形成）
まず、下記分量の成分を混合し、サンドミルにて十分に分散し、黒色顔料分散液を調整した。
＜黒色顔料分散液の組成＞
・黒色顔料(三菱化学社製  ＃２６００）                              …２０質量部
・高分子分散材（ビックケミー・ジャパン株式会社  Ｄｉｓｐｅｒｂｙｋ  １１１）
…１６質量部
・溶剤（ジエチレングリコールジメチルエーテル）                      …６４質量部
【０１５２】
次に、下記分量の成分を十分混合して、遮光部用組成物を得た。
＜遮光部用組成物の組成＞
・上記黒色顔料分散液                                                …５０質量部
・上記硬化性樹脂組成物Ａ                                            …２０質量部
・ジエチレングリコールジメチルエーテル                              …３０質量部
【０１５３】
上記遮光部用組成物をスピンコーターで塗布し、１００℃で３分間乾燥させ、遮光部形成用層を形成した。
当該遮光部形成用層を、超高圧水銀ランプで遮光パターンに露光した後、０．０５ｗｔ％水酸化カリウム水溶液で現像し、その後、基板を２３０℃の雰囲気下に３０分間放置することにより加熱処理を施して遮光部を形成した。
【０１５４】
（赤色の着色層の形成）
下記組成の赤色硬化性樹脂組成物をスピンコーティング法により所定の色座標となるよう塗布して、その後、７０℃のオーブン中で３分間乾燥した。
次いで、赤色硬化性樹脂組成物の塗布膜から１００μｍの距離にフォトマスクを配置してプロキシミティアライナにより２．０ｋｗの超高圧水銀ランプを用いて着色層の形成領域に相当する領域のみに紫外線を１０秒間照射した。
次いで、０．０５ｗｔ％水酸化カリウム水溶液（液温２３℃）中に１分間浸漬してアルカリ現像し、赤色硬化性樹脂組成物の塗布膜の未硬化部分のみを除去した。
その後、基板を１７０℃の雰囲気下に１５分間放置することにより、加熱処理を施して表示用領域の赤色画素と非表示用領域となる額縁部形成領域全体に赤色の着色層からなるパターン（以下、レリーフパターンともいう）を形成した。
【０１５５】
＜赤色硬化性樹脂組成物の組成＞
・Ｃ．Ｉ．ピグメントレッド１７７                                      …３質量部
・Ｃ．Ｉ．ピグメントレッド２５４                                      …４質量部
・ポリスルホン酸型高分子分散剤                                        …３質量部
・上記硬化性樹脂組成物Ａ                                            …２３質量部
・酢酸−３−メトキシブチル                                          …６７質量部
【０１５６】
（緑色の着色層の形成）
次に、赤色のレリーフパターン形成と同様の工程で、赤色のレリーフパターンが形成された側上に、下記組成の緑色硬化性樹脂組成物を所定の色座標となるように塗布して、表示用領域の緑色画素に緑色の着色層からなるパターン（レリーフパターンともいう）を形成した。
【０１５７】
＜緑色硬化性樹脂組成物の組成＞
・Ｃ．Ｉ．ピグメントグリーン５８                                      …７質量部
・Ｃ．Ｉ．ピグメントイエロー１３８                                    …１質量部
・ポリスルホン酸型高分子分散剤                                        …３質量部
・上記硬化性樹脂組成物Ａ                                            …２２質量部
・酢酸−３−メトキシブチル                                          …６７質量部
【０１５８】
（青色の着色層の形成）
更に、赤色のレリーフパターン形成と同様の工程で、緑色のレリーフパターンが形成された側上に、下記組成の青色硬化性樹脂組成物を所定の色座標となるように塗布して、表示用領域の青色画素に青色の着色層からなるパターン（レリーフパターンともいう）を形成した。
【０１５９】
＜青色硬化性樹脂組成物の組成＞
・Ｃ．Ｉ．ピグメントブルー１                                          …５質量部
・ポリスルホン酸型高分子分散剤                                        …３質量部
・上記硬化性樹脂組成物Ａ                                            …２５質量部
・酢酸−３−メトキシブチル                                          …６７質量部
【０１６０】
（光吸収層の形成）
更に、赤色のレリーフパターン形成と同様の工程で、青色のレリーフパターンが形成された側上に、下記組成の光吸収層用樹脂組成物を所定の色座標となるように塗布して、表示用領域の白色部に光吸収層からなるパターン（レリーフパターンともいう）を形成した。
＜光吸収層用樹脂組成物の組成＞
・Ｃ．Ｉ．ピグメントブルー１５：６                                …１．５質量部
・Ｃ．Ｉ．ピグメントバイオレット２３                              …１．５質量部
・ポリスルホン酸型高分子分散剤                                        …１質量部
・上記硬化性樹脂組成物Ａ                                            …２９質量部
・酢酸−３−メトキシブチル                                          …６７質量部
【０１６１】
以上の工程を行うことにより、カラーフィルタを得た。
【０１６２】
［実施例２］
下記の光吸収層用樹脂組成物を用いた以外は、実施例１と同様にしてカラーフィルタを作製した。
＜光吸収層用樹脂組成物の組成＞
・Ｃ．Ｉ．ピグメントブルー１５：６                                …１．５質量部
・ポリスルホン酸型高分子分散剤                                    …０．５質量部
・上記硬化性樹脂組成物Ａ                                            …３１質量部
・酢酸−３−メトキシブチル                                          …６７質量部
【０１６３】
［実施例３］
下記の光吸収層用樹脂組成物を用いた以外は、実施例１と同様にしてカラーフィルタを作製した。
＜光吸収層用樹脂組成物の組成＞
・Ｃ．Ｉ．ピグメントブルー１５：６                                …２．０質量部
・Ｃ．Ｉ．ピグメントバイオレット２３                              …１．０質量部
・ポリスルホン酸型高分子分散剤                                    …０．５質量部
・上記硬化性樹脂組成物Ａ                                            …３１質量部
・酢酸−３−メトキシブチル                                          …６７質量部
【０１６４】
［実施例４］
下記の光吸収層用樹脂組成物を用いた以外は、実施例１と同様にしてカラーフィルタを作製した。
＜光吸収層用樹脂組成物の組成＞
・Ｃ．Ｉ．ピグメントレッド２５４                                  …１．５質量部
・Ｃ．Ｉ．ピグメントバイオレット２３                              …１．５質量部
・ポリスルホン酸型高分子分散剤                                    …０．５質量部
・上記硬化性樹脂組成物Ａ                                            …３１質量部
・酢酸−３−メトキシブチル                                          …６７質量部
【０１６５】
［実施例５］
下記の光吸収層用樹脂組成物を用いた以外は、実施例１と同様にしてカラーフィルタを作製した。
＜光吸収層用樹脂組成物の組成＞
・上記黒色顔料分散液                                                …１０質量部
・上記硬化性樹脂組成物Ａ                                            …４０質量部
・ジエチレングリコールジメチルエーテル                              …５０質量部
【０１６６】
［比較例］
下記の白色層用樹脂組成物を用いた以外は、実施例１と同様にしてカラーフィルタを作製した。
＜白色層用樹脂組成物の組成＞
・上記硬化性樹脂組成物Ａ                                            …５０質量部
・ジエチレングリコールジメチルエーテル                              …５０質量部
【０１６７】
［評価］
（白色部の平均透過率）
実施例１〜５および比較例のカラーフィルタの白色部の平均透過率を顕微分光装置ＯＳＰ−ＳＰ２０００（ＯＬＹＭＰＵＳ社製）を用いて測定した。結果を表１に示す。
【０１６８】
【表１】
2014048610.tif 000003
【０１６９】
（カラーフィルタの色度）
実施例１〜５および比較例のカラーフィルタの透過光源をＣ光源（図８のＣ）とし、反射光源をＤ６５光源（図８のＤ６５）として、白色部の透過光（Ｌｔ１）、白色部の反射光（Ｌｒ１）、着色部の混色透過光（Ｌｔ２）、および着色部の混色反射光（Ｌｒ２）について、それぞれＣＩＥ１９３１−ＸＹＺ表色系のｘｙ色度図における色度を輝度計SR-3 UL1（TOPCON製）にて測定し、白色部の透過光および白色部の反射光の色度の差（Ｌｔ１−Ｌｒ１）、白色部の透過光および着色部の混色透過光の色度の差（Ｌｔ１−Ｌｔ２）、ならびに白色部の反射光および着色部の混色反射光の色度の差（Ｌｒ１−Ｌｒ２）を算出した。結果を表２、表３に示す。なお、図８は、実施例において測定された光について説明する図である。図８においては図示はしていないが、反射光および混色反射光の測定については、反射率が１００％の反射板を用いた。
顕微分光装置ＯＳＰ−ＳＰ２０００（ＯＬＹＭＰＵＳ社製）を用いて透過スペクトル、反射スペクトルを測定し、透過スペクトルはＣ光源、反射スペクトルはＤ６５光源に変換して各色度座標を算出した。
なお、Ｃ光源の色度は、（ｘ，ｙ）＝（０．３１０，０．３１６）である。
【０１７０】
【表２】
2014048610.tif 000004
【０１７１】
【表３】
2014048610.tif 000005
【０１７２】
実施例１〜５については、それぞれ白色部の透過光および反射光の色合いの差が小さく、Ｄ６５光源の有無による白色部の白色表示の変化を小さいものとすることができた（表２、表３において○で示す）。
また、実施例１〜４については、さらに白色部の透過光および着色部の混色透過光の色合いおよび白色部の反射光および着色部の混色反射光の色合いの差を小さくすることができた（表２、表３において◎で示す）。
一方、比較例においては、白色部の透過光および反射光の色合いの差が大きく、Ｄ６５光源の有無による白色部の白色表示の変化が明確に観察された（表３において×で示す）。また、白色部のＤ６５光源の反射光の強度と、着色部のＤ６５光源の着色反射光の強度との差が大きく、良好な視認性を確保することができなかった。
【符号の説明】
【０１７３】
１  …  透明基材
２Ｒ  …  赤色着色層
２Ｇ  …  緑色着色層
２Ｂ  …  青色着色層
３  …  光吸収層
１０  …  有機ＥＬ表示装置用カラーフィルタ
１０Ｃ  …  着色部
１０Ｒ  …  赤色着色部
１０Ｇ  …  緑色着色部
１０Ｂ  …  青色着色部
１０Ｗ  …  白色部
１１  …  評価用積層体
１１ａ  …  評価用透明基材
１１ｂ  …  評価用光吸収層
２０  …  対向基材
３０  …  有機ＥＬ素子
３２  …  有機ＥＬ層
Ｌｓ  …  太陽光
Ｌｗ  …  白色光
Ｌｔ  …  白色部を透過した白色光（透過光）
Ｌｒ  …  白色部を反射した太陽光（反射光）
Ｌｔ（１１）  …  評価用積層体を透過した白色光（透過光）
Ｌｒ（１１）  …  評価用積層体を反射した太陽光（反射光）
【図１】
2014048610.tif 000006
【図２】
2014048610.tif 000007
【図３】
2014048610.tif 000008
【図４】
2014048610.tif 000009
【図５】
2014048610.tif 000010
【図６】
2014048610.tif 000011
【図７】
2014048610.tif 000012
【図８】
2014048610.tif 000013
【図９】
2014048610.tif 000014
【図１０】
2014048610.tif 000015